(57)【特許請求の範囲】
【請求項１】
式（Ｉ）：
【化２１】
0005497077.tif 000028
（式中、
Ｚ、Ｚ′及びＺ″は、互いに独立して、式（II）：
【化２２】
0005497077.tif 000029
（式中、
Ｒ7は、式（IV）又は（Ｖ）：
【化２３】
0005497077.tif 000030
（式中、
Ｘは、Ｏ又はＮＨであり；
Ｒ5は、Ｃ1−Ｃ4アルキルであり；
Ｒ6は、Ｃ1−Ｃ4アルキルであり；
Ｒ8は、Ｒ11と同義であり；
Ｒ9は、Ｃ3−Ｃ18アルキルであり；
Ｒ11は、Ｃ1−Ｃ18アルキル；ベンジル；又はＣ3−Ｃ30アルキル（これは、Ｏで中断されているか、かつ／又はＯＨ、ＯＣＯＲ12若しくはＯＳｉ（ＯＲ12)3で置換されている）であり；そして
Ｒ12は、Ｃ1−Ｃ8アルキルである）で示される基である）で示される基である）で示される化合物であるが、但し
化合物２，４，６−トリス（２−ヒドロキシ−４−〔１−エトキシカルボニル−１−メチルエトキシ〕フェニル−１，３，５−トリアジンを除く化合物。
【請求項２】
２，４，６−トリス（４−〔１−（Ｎ−ヘキシルアミノカルボニル−１−メチルエトキシ−２−ヒドロキシフェニル〕−１，３，５−トリアジンである、請求項１記載の化合物。
【請求項３】
Ａ）光、酸素及び／又は熱による損傷を受けやすい有機材料、及びＢ）安定剤として、請求項１記載の式（Ｉ）の少なくとも１種の化合物を含む、安定化された有機材料組成物。
【請求項４】
Ａ’）光、酸素及び／又は熱による損傷を受けやすい、合成有機ポリマー若しくはプレポリマー又は写真材料、及びＢ’）安定剤として、式（Ｉ’）：
【化２７】
0005497077.tif 000031
（式中、
Ｚ、Ｚ′及びＺ″は、互いに独立して、式（II’）：
【化２８】
0005497077.tif 000032
（式中、
Ｒ7’は、式（IV’）又は（Ｖ’）：
【化２９】
0005497077.tif 000033
（式中、
Ｘは、Ｏ又はＮＨであり；
Ｒ5は、Ｃ1−Ｃ4アルキルであり；
Ｒ6は、Ｃ1−Ｃ4アルキルであり；
Ｒ8は、Ｒ11と同義であり；
Ｒ9’は、Ｃ1−Ｃ18アルキルであり；
Ｒ11は、Ｃ1−Ｃ18アルキル；ベンジル；又はＣ3−Ｃ30アルキル（これは、Ｏで中断されているか、かつ／又はＯＨ、ＯＣＯＲ12若しくはＯＳｉ（ＯＲ12)3で置換されている）であり；そして
Ｒ12は、Ｃ1−Ｃ8アルキルである）で示される基である）で示される基である）で示される少なくとも１種の化合物を含む、安定化された有機材料組成物であるが、但し
成分Ａ’）が、式（XV）：
【化３０】
0005497077.tif 000034
（式中、
Ｘ1は、複素原子を有するか又は有しない炭化水素基であり、そして
Ｘ2及びＸ11は、互いに独立して、水素又は複素原子を有するか若しくは有しない炭化水素基である）で示される化合物を更に含む写真材料である組成物を除く、安定化された有機材料組成物。
【請求項５】
成分Ａ’）が、熱可塑性ポリマー若しくは被覆のための結合剤又はカラー写真材料である、請求項４記載の安定化された有機材料組成物。
【請求項６】
Ａ”）木材の、着色剤、含浸剤又は保護被覆物、及びＢ’）安定剤として、式（Ｉ’）
【化３１】
0005497077.tif 000035
（式中、
Ｚ、Ｚ′及びＺ″は、互いに独立して、式（II’）：
【化３２】
0005497077.tif 000036
（式中、
Ｒ7’は、式（IV’）又は（Ｖ’）：
【化３３】
0005497077.tif 000037
（式中、
Ｘは、Ｏ又はＮＨであり；
Ｒ5は、Ｃ1−Ｃ4アルキルであり；
Ｒ6は、Ｃ1−Ｃ4アルキルであり；
Ｒ8は、Ｒ11と同義であり；
Ｒ9’は、Ｃ1−Ｃ18アルキルであり；
Ｒ11は、Ｃ1−Ｃ18アルキル；ベンジル；又はＣ3−Ｃ30アルキル（これは、Ｏで中断されているか、かつ／又はＯＨ、ＯＣＯＲ12若しくはＯＳｉ（ＯＲ12)3で置換されている）であり；そして
Ｒ12は、Ｃ1−Ｃ8アルキルである）で示される基である）で示される基である）で示される少なくとも１種の化合物を含む、安定化された有機材料組成物。
【請求項７】
更なる成分として、抗酸化剤類、ホスファイト類、ホスホナイト類、ベンゾフラノン類、インドリノン類並びに立体障害アミンタイプ、２−（２−ヒドロキシフェニル）−１，３，５−トリアジン類、２−ヒドロキシフェニル−２Ｈ−ベンゾトリアゾール類、２−ヒドロキシベンゾフェノン類及び／又はオギザラニリド類の光安定剤よりなる群から選択される化合物の１種以上を含むが、但し、
成分Ａ’）が、写真材料であるとき、２−（２−ヒドロキシフェニル）−１，３，５−トリアジン類が、請求項４に定義された式（ＸＶ）で示される化合物ではない、
請求項３〜６のいずれか１項記載の安定化された有機材料組成物。
【請求項８】
光、酸素及び／又は熱の有害な影響に対して有機材料を安定化するための方法であって、該材料に安定剤として請求項１記載の式（Ｉ）の化合物を、混合及び／又は塗布することを特徴とする方法。
【発明の詳細な説明】
【技術分野】
【０００１】
本発明は、２，４，６−トリス（２−ヒドロキシフェニル）−１，３，５−トリアジンタイプの新規な化合物、そのような新規な化合物の助けにより安定化された、有機ポリマー又はプレポリマー、特に被覆材料、及び安定剤としてのそのような化合物の用途、特に自動車被覆に関する。
【０００２】
被覆物のような有機材料の光安定性を増大させることを望むならば、光安定剤を添加するのが通常である。非常にしばしば用いられる光安定剤類の群の一つは、ＵＶ吸収剤類であり、それらは発色団の方法により損傷する放射線を吸収することにより材料を保護する。ＵＶ吸収剤の重要な群の一つは、トリフェニルトリアジン類であり；分岐したエステル基を含むこのタイプのある種の化合物が、EP-A-434608、EP-A-530135、US-A-5364749、GB-A-2312210、US-A-5489503及びGB-A-2319523に記載されている。
【０００３】
効果的安定剤であるべき化合物のために、そのスペクトル及び抗酸化特性ばかりでなく、とりわけ安定化されるべき材料との相溶性及びその溶解性が、特に重要である（参照：GB-A-2312210）。
【０００４】
特定の分岐した酸又はエステル側鎖を含む２−（２′−ヒドロキシフェニル）−４，６−ジアリル−１，３，５−トリアジンタイプのいくつかの化合物が驚くべきことに特別の良好な安定剤特性及び基質相溶性を有している。
【０００５】
したがって、本発明は、先ず、式（Ｉ）：
【０００６】
【化１】
0005497077.tif 000002
【０００７】
（式中、
Ｚ、Ｚ′及びＺ″は、互いに独立して、式（II）：
【０００８】
【化２】
0005497077.tif 000003
【０００９】
（式中、
Ｒ7は、式（III）、（IV）又は（Ｖ）：
【００１０】
【化３】
0005497077.tif 000004
【００１１】
（式中、
ｎは、１又は２であり；
Ｒ4、Ｒ5及びＲ6は、互いに独立して、Ｃ1−Ｃ18アルキル；Ｃ5−Ｃ12シクロアルキル；Ｃ2−Ｃ18アルケニル；フェニル；Ｃ7−Ｃ11フェニルアルキル；Ｃ7−Ｃ11アルキルフェニル；Ｃ1−Ｃ18アルキル（これは、フェニル、ＯＨ、ハロゲン、Ｃ1−Ｃ18アルコキシ、Ｃ5−Ｃ12シクロアルコキシ、Ｃ3−Ｃ18アルケニルオキシ、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮ、ＮＨ2、ＮＨＲ13、ＮＲ13Ｒ14、ＮＨＣＯＲ12、Ｃ6−Ｃ15ビシクロアルキル、Ｃ6−Ｃ15ビシクロアルコキシ、Ｃ6−Ｃ15ビシクロアルケニル、Ｃ6−Ｃ15ビシクロアルケニルオキシ、Ｃ6−Ｃ16ビシクロアルキル−アルコキシ、Ｃ6−Ｃ16ビシクロアルケニル−アルコキシ又はＣ6−Ｃ15トリシクロアルコキシにより置換されている）；Ｃ5−Ｃ12シクロアルキル（これは、ＯＨ、Ｃ1−Ｃ4アルキル、Ｃ2−Ｃ6アルケニル又はＯ−ＣＯＲ12により置換されている）；又はＣＯＲ15；ＣＯ−Ｘ−Ｒ8；又はＳＯ2−Ｒ16；又はＣ3−Ｃ50アルキル（これは、Ｏで中断されているか、かつ／又はＯＨ、フェノキシ、又はＣ7−Ｃ18アルキルフェノキシで置換されている）であるか；あるいは
Ｒ5とＲ6は、それらが結合する炭素原子と一緒になって、Ｃ4−Ｃ8シクロアルキル環（これは、中断されていないか、若しくはＯ、ＮＨ、ＮＲ13若しくはＳで中断されているか、かつ／又は置換されていないか、若しくはＣ1−Ｃ6アルキル、Ｃ1−Ｃ6アルコキシ、ＯＨ、フェノキシ若しくはＣ7−Ｃ18アルキルフェノキシで置換されている）であり；
Ｒ8は、Ｈ又はＲ11と同義であり；
Ｒ9は、Ｃ3−Ｃ18アルキル；Ｃ3−Ｃ18アルケニル；Ｃ5−Ｃ12シクロアルキル；Ｃ1−Ｃ4アルキルシクロヘキシル；Ｃ6−Ｃ14アリール；Ｃ7−Ｃ11フェニルアルキル；Ｃ7−Ｃ14アルキルフェニル；Ｃ6−Ｃ15ビシクロアルキル；Ｃ6−Ｃ15ビシクロアルケニル；Ｃ6−Ｃ16トリシクロアルキル；又はＣ1−Ｃ18アルキル（これは、ハロゲン、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮ、ＮＨ2、ＮＨＲ13、ＮＲ13Ｒ14、ＮＨＣＯＲ12、Ｃ6−Ｃ15ビシクロアルキル若しくはＣ6−Ｃ15ビシクロアルケニルで置換されている）であり；
Ｒ11は、Ｃ1−Ｃ18アルキル；Ｃ5−Ｃ12シクロアルキル；Ｃ6−Ｃ14アリール；Ｃ2−Ｃ18アルケニル；Ｃ7−Ｃ14アルキルフェニル；Ｃ1−Ｃ18アルキル（これは、フェニル、フェノキシ、ナフチル、ナフチルオキシ、ＯＨ、ハロゲン、Ｃ1−Ｃ18アルコキシ、Ｃ5−Ｃ12シクロアルコキシ、Ｃ3−Ｃ18アルケニルオキシ、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮ、ＮＨ2、ＮＨＲ13、ＮＲ13Ｒ14、ＮＨＣＯＲ12、Ｃ6−Ｃ15ビシクロアルキル、Ｃ6−Ｃ15ビシクロアルコキシ、Ｃ6−Ｃ15ビシクロアルケニル、Ｃ6−Ｃ15ビシクロアルケニルオキシ、Ｃ6−Ｃ16ビシクロアルキル−アルコキシ、Ｃ6−Ｃ16ビシクロアルケニル−アルコキシ又はＣ6−Ｃ15トリシクロアルコキシにより置換されている）、又はＣ1−Ｃ18アルキル（これは、それ自体、ハロゲン、ＯＨ、Ｃ1−Ｃ4アルキル、Ｃ1−Ｃ4アルコキシ、Ｃ1−Ｃ8アルキルアミノ、シクロヘキシルアミノ、Ｃ1−Ｃ8アルキルチオ若しくはシクロヘキシルチオにより置換されている、フェニル、フェニルオキシ、若しくはナフチルオキシで置換されている）であるか；あるいは
Ｒ11は、Ｃ5−Ｃ12シクロアルキル（これは、ＯＨ、Ｃ1−Ｃ4アルキル、Ｃ2−Ｃ6アルケニル又はＯ−ＣＯＲ12により置換されている）；又はＣＯＲ15；ＣＯ−Ｘ−Ｒ8又はＳＯ2−Ｒ16；又は炭素−結合された、５〜７員複素環残基（これは、４〜１２個の炭素原子並びにＯ、Ｎ及びＳから選択される１〜３個の複素原子を含む）であるか；あるいは
Ｒ11は、Ｃ3−Ｃ50アルキル（これは、Ｏ、ＮＨ、ＮＲ13若しくはＳで中断されているか、かつ／又はＯＨ、フェノキシ、Ｃ3−Ｃ18アルケンオキシ、Ｃ7−Ｃ18アルキルフェノキシ、ＯＣＯＲ12、Ｏ−Ｐ（＝Ｏ）（ＯＲ12)2、Ｏ−Ｐ（＝Ｏ）（Ｒ12)2若しくはＯＳｉ（ＯＲ12)3で置換されている）であり；
Ｒ12は、Ｃ1−Ｃ18アルキル；Ｃ2−Ｃ18アルケニル；Ｃ5−Ｃ12シクロアルキル、Ｃ1−Ｃ4アルキルシクロヘキシル；Ｃ6−Ｃ14アリール；Ｃ7−Ｃ11フェニルアルキル；Ｃ7−Ｃ14アルキルフェニル；Ｃ6−Ｃ15ビシクロアルキル；Ｃ6−Ｃ15ビシクロアルケニル；Ｃ6−Ｃ15トリシクロアルキルであり；
Ｒ13及びＲ14は、互いに独立して、Ｃ1−Ｃ18アルキル；Ｃ2−Ｃ18アルケニル；Ｃ5−Ｃ12シクロアルキル；Ｃ1−Ｃ4アルキルシクロヘキシル；Ｃ6−Ｃ14アリール；Ｃ7−Ｃ11フェニルアルキル；Ｃ7−Ｃ14アルキルフェニル；又はＣ3−Ｃ30アルキル（これは、Ｏ、ＮＨ若しくはＮＲ13で中断されているか、かつ／又はＯＨで置換されている）であるか；又はＣ6−Ｃ15ビシクロアルキル；Ｃ6−Ｃ15ビシクロアルケニル；若しくはＣ6−Ｃ15トリシクロアルキルであり；
Ｒ15は、Ｃ1−Ｃ18アルキル；Ｃ2−Ｃ18アルケニル；Ｃ5−Ｃ12シクロアルキル；Ｃ6−Ｃ14アリール；Ｃ7−Ｃ11フェニルアルキル；又はＣ7−Ｃ14アルキルフェニルであり；
Ｒ16は、Ｃ1−Ｃ18アルキル；Ｃ2−Ｃ18アルケニル；Ｃ5−Ｃ12シクロアルキル；Ｃ6−Ｃ14アリール；Ｃ7−Ｃ11フェニルアルキル；又はＣ7−Ｃ14アルキルフェニルであり；
Ｒ17は、ＣＨ2−Ｏ−Ｒ15又はフルフリル若しくはテトラヒドロフルフリルであるか、あるいはＣ3−Ｃ30アルキル（これは、Ｏ、ＮＨ若しくはＮＲ13で中断されているか、かつ／又はＯＨで置換されている）であり；そして
Ｘ及びＹは、互いに独立して、Ｏ、ＮＨ、ＮＲ13又はＳである）で示される基である）で示される基である）で示される化合物であるが、但し
化合物２，４，６−トリス（２−ヒドロキシ−４−〔１−エトキシカルボニル−１−メチルエトキシ〕フェニル−１，３，５−トリアジンを除く化合物を提供する。
【００１２】
同じ呼称を有する２個以上の基が、一つの化合物中に現れる場合、それらは、示された可能な定義の範囲の内でそれぞれ異なることができる。同じ呼称の基が同じ定義を有する本発明の化合物が重要である。
【００１３】
ハロゲン置換基は、−Ｆ、−Ｃｌ、−Ｂｒ又は−Ｉ、好適には−Ｆ、−Ｃｌ又は−Ｂｒであり、特に−Ｃｌである。
【００１４】
Ｃ6−Ｃ14アリールは、一般的に、フェニル、ビフェニル又は相当する縮合炭素環芳香族基、好適にはフェニル又はナフチルである。
【００１５】
アルキルフェニルは、アルキル−置換フェニルであり；Ｃ7−Ｃ14アルキルフェニルは、メチルフェニル（トリル）、ジメチルフェニル（キシリル）、トリメチルフェニル（メシチル）、エチルフェニル、プロピルフェニル、ブチルフェニル、ジブチルフェニル、ペンチルフェニル、ヘキシルフェニル、ヘプチルルフェニル及びオクチルフェニルのような例を含む。
【００１６】
フェニルアルキルは、フェニル−置換アルキルであり；Ｃ7−Ｃ11フェニルアルキルは、ベンジル、α−メチルベンジル、α−エチルベンジル、α，α−ジメチルベンジル、フェニルエチル、フェニルプロピル、フェニルブチル及びフェニルペンチルのような例を含む。
【００１７】
グリシジルは、２，３−エポキシプロピルである。ｎ−アルキルは、非分岐アルキル基である。
【００１８】
Ｏ、ＮＨ、ＮＲ13などにより中断されたアルキルは、一般に、１個以上の非隣接複素原子を含む。好適には、アルキル鎖の炭素原子は、２個以上の複素原子と結合しない。
【００１９】
アルキルとしての基Ｒ4、Ｒ5、Ｒ6、Ｒ8、Ｒ9、Ｒ11、Ｒ12、Ｒ13、Ｒ14、Ｒ15及びＲ16は、メチル、エチル、プロピル、イソプロピル、ｎ−ブチル、sec−ブチル、イソブチル、ｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘキシル、１−メチルヘキシル、ｎ−ヘプチル、イソヘプチル、１，１，３，３−テトルメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル及びオクタデシルのような、分岐又は非分岐アルキルである。
【００２０】
Ｃ1−Ｃ4アルキルは、特にメチル、エチル、イソプロピル、ｎ−ブチル、２−ブチル、２−メチルプロピル及びオクタデシルである。
【００２１】
アルケニルとしての基Ｒ4、Ｒ5、Ｒ6、Ｒ8、Ｒ9、Ｒ11、Ｒ12、Ｒ13、Ｒ14、Ｒ15及びＲ16は、アリル、イソプロペニル、２−ブテニル、３−ブテニル、イソブテニル、ｎ−ペンタ−２，４−ジエニル、３−メチル−ブタ−２−エニルを含み；Ｒ8は、更にｎ−オクタ−２−エニル、イソドデセニル、ｎ−オクタデカ−２−エニル及びｎ−オクタデカ−４−エニルを含む。Ｒ12及びＲ15の場合、例えばビニルは、別の可能な定義である。
【００２２】
Ｒ4、Ｒ5及びＲ6は、独立して、好適にはＣ1−Ｃ18アルキル；Ｃ5−Ｃ12シクロアルキル；Ｃ2−Ｃ18アルケニル；フェニル；Ｃ7−Ｃ11フェニルアルキル；Ｃ7−Ｃ11アルキルフェニル；Ｃ1−Ｃ18アルキル（これは、フェニル、ＯＨ、ハロゲン、Ｃ1−Ｃ18アルコキシ、Ｃ5−Ｃ12シクロアルコキシ、ＣＯＯＨ、ＣＯＯＲ11、Ｏ−ＣＯ−Ｒ12、ＣＯＮＨ2、ＣＯＮＨＲ13、ＣＯＮＲ13Ｒ14、ＣＮにより置換されている）；又はＲ5とＲ6は、それらが結合する炭素原子と一緒になって、Ｃ4−Ｃ8シクロアルキル環（これは、中断されていないか、若しくはＯ、ＮＨ、ＮＲ13若しくはＳで中断されているか、かつ／又は置換されていないか、若しくはＣ1−Ｃ6アルキル、Ｃ1−Ｃ6アルコキシ、ＯＨ、フェノキシ若しくはＣ7−Ｃ18アルキルフェノキシで置換されている）であり；
Ｒ4、Ｒ5及びＲ6は、更に好適には、Ｃ1−Ｃ18アルキル；シクロヘキシル；Ｃ2−Ｃ3アルケニル；フェニル；ベンジル；Ｃ1−Ｃ18アルキル（これは、ＯＨ、Ｃ1−Ｃ18アルコキシ、シクロヘキシルオキシ、ＣＯＯＨ、ＣＯＯＲ11、又はＯ−ＣＯ−Ｒ12により置換されている）；又はＲ5とＲ6は、それらが結合する炭素原子と一緒になって、Ｃ4−Ｃ8シクロアルキル環（これは、中断されていないか、若しくはＯで中断されているか、かつ／又は置換されていないか、若しくはＣ1−Ｃ6アルキル置換されている）であり；Ｒ4、Ｒ5及びＲ6は、特にメチルである。
【００２３】
Ｒ8及びＲ11は、好適にはＣ1−Ｃ18アルキル；Ｃ2−Ｃ18アルケニル；Ｃ5−Ｃ12シクロアルキル；Ｃ1−Ｃ4アルキルシクロヘキシル；Ｃ6−Ｃ14アリール；Ｃ7−Ｃ11フェニルアルキル；Ｃ7−Ｃ14アルキルフェニル；又はＣ3−Ｃ30アルキル（これは、Ｏ、ＮＨ、ＮＲ13若しくはＳで中断されているか、かつ／又はＯＨ、フェノキシ、Ｃ3−Ｃ18アルケンオキシ、Ｃ7−Ｃ18アルキルフェノキシ、ＯＣＯＲ12、Ｏ−Ｐ（＝Ｏ）（ＯＲ12)2、Ｏ−Ｐ（＝Ｏ）（Ｒ12)2若しくはＯＳｉ（ＯＲ12)3で置換されている）；又はＣＨ2−ＣＨ（ＯＨ）−Ｒ17、フルフリル若しくはテトラヒドロフルフリルであり；更に好適には特にＲ4、Ｒ5及びＲ6がメチルのような短鎖基であるならば、長鎖アルキルであり、例は５〜５０個の炭素原子を有するそれらであり；特に好適なものは、Ｃ5−Ｃ18アルキル；Ｃ7−Ｃ11フェニルアルキル；Ｃ7−Ｃ11アルキルフェニル；Ｃ5−Ｃ30アルキル（これは、Ｏ、ＮＨ、ＮＲ13若しくはＳで中断されているか、かつ／又はＯＨ、フェノキシ、Ｃ3−Ｃ18アルケンオキシ、Ｃ7−Ｃ18アルキルフェノキシ、ＯＣＯＲ12、Ｏ−Ｐ（＝Ｏ）（ＯＲ12)2、Ｏ−Ｐ（＝Ｏ）（Ｒ12)2若しくはＯＳｉ（ＯＲ12)3で置換されている）；又はＣＨ2−ＣＨ（ＯＨ）−ＣＨ2−Ｒ15（ここで、Ｒ15は、Ｃ3−Ｃ18アルキル又はＣ5−Ｃ12シクロアルキルである）；Ｃ7−Ｃ11フェニルアルキル；Ｃ7−Ｃ11アルキルフェニル；特にＲ8及びＲ11として好適なものは、Ｃ6−Ｃ18アルキル、Ｃ7−Ｃ11フェニルアルキル；又はＣＨ2−ＣＨ（ＯＨ）−ＣＨ2−Ｒ15（ここで、Ｒ15は、Ｃ3−Ｃ18アルキルである）である。
【００２４】
以下に定義された一定の組成物の内で、Ｒ9は、またメチル又はエチルであってよい。Ｒ9は、好適にはＣ3−Ｃ18アルキル；Ｃ3−Ｃ18アルケニル；Ｃ5−Ｃ12シクロアルキル；Ｃ1−Ｃ4アルキルシクロヘキシル；Ｃ6−Ｃ14アリール；Ｃ7−Ｃ11フェニルアルキル；Ｃ7−Ｃ14アルキルフェニル；更に好適にはＣ4−Ｃ18アルキル、Ｃ5−Ｃ12シクロアルキル又はベンジル；特にＣ6−Ｃ12アルキルである。Ｒ9は、好適には、例えば４〜１８、特に５〜１８、特別に６〜１２個の炭素原子を含む比較的長鎖の基である。
【００２５】
Ｘ及びＹは、互いに独立して、好適にはＯ、ＮＨ又はＮＲ13であり；特に好適には、Ｘは、Ｏ、ＮＨ又はＮＲ13でありそしてＹは酸素であり；特別に好適にはＸ及びＹは、Ｏである。
【００２６】
特に好適には、Ｒ13は、Ｃ3−Ｃ18アルケニル、Ｃ5−Ｃ12シクロアルキル又はベンジル、特にブチル又はシクロヘキシルである。
【００２７】
式（III）の基としてのＲ7は、特に好適には下記式：
【００２８】
【化４】
0005497077.tif 000005
【００２９】
の基である。
【００３０】
特に興味のあるものは、Ｒ7が式（III）又は（IV）の基である式（Ｉ）の化合物であるが、但し２，４，６−トリス（２−ヒドロキシ−４−〔１−エチルオキシカルボニル−１−メチルエトキシ〕フェニル）−１，３，５−トリアジンを除くそれらのそれらの化合物である。式（II）のＲ7置換酸素原子及び式（III）又は（IV）のカルボニル基に関してのα位に、これらの好適な化合物は、水素原子に結合しない４級炭素原子を含む。
【００３１】
この実施態様の特に好適な形態は、後ほど下記に述べるそれらと類似である。
【００３２】
式（Ｉ）の化合物は、初めに特定された刊行物、EP-A-434608、の一つ又はH.Brunetti and C.E.Leuthi, Helv. Chim. Acta 55, 1566 (1972)による刊行物と類似に、相当するフェノールとハロトリアジンのフリーデル−クラフト付加により製造することができる；またUS-3118887及びEP-A-165608も参照のこと。このことは、Ｒ7が、水素以外の式（Ｉ）の化合物を与える別の慣用の反応を行うことができ、そのような反応及び方法は、例えばEP-A-434608、15ページ11行〜17ページ１行に記載されている。
【００３３】
式（Ｉ）の化合物を製造するために、シアヌルクロリドの１当量から出発し、次いでそれをレゾルシノールの３当量と反応させるのが賢明である。
【００３４】
反応は、無水ＡｌＣｌ3の存在下に、不活性溶媒中で出発物質を反応させることによる慣用の方法で行う。この反応において、アルミニウムトリクロリド及びレゾルシノールは、賢明には過剰で用いられ；例えばアルミニウムトリクロリドは、５〜１５モル％過剰で、フェノールは１〜３０％過剰、特に５〜２０％過剰で用いることができる。
【００３５】
適切な溶媒の例は、単純炭化水素、クロル化炭化水素、ＳＯ−又はＳＯ2基を含む炭化水素、又はニトロ化芳香族炭化水素であり；好適なものはリグロイン、石油エーテル、トルエン若しくはキシレン、又はスルホランのような高−沸点炭化水素である。
【００３６】
温度は、一般的に臨界的ではなく；通常、反応は２０℃〜溶媒の沸点、例えば５０℃〜１５０℃の温度で起こる。生成物は、抽出及び分離工程、濾過及び乾燥のような慣用の方法により処理することができ；所望ならば再結晶のような更なる精製工程を実施することができる。
【００３７】
トリアジン環に対してパラ位に位置している、生成物中の遊離のフェノール性ヒドロキシル基は、続いて慣用のエーテル化に付すことができる。
【００３８】
例えば、Ｒ7が式（III）又は（IV）又は（Ｖ）の基である式（Ｉ）の化合物は、好都合には、該フェノール性中間体を、式（III−Ｈａｌ）又は（IV−Ｈａｌ）又は（Ｖ−Ｈａｌ）：
【００３９】
【化５】
0005497077.tif 000006
【００４０】
（式中、
Ｈａｌは、ハロゲン原子、例えばＣｌ又はＢｒ、好適にはＢｒであり；他の記号は、上述と同義である）のα−ハロゲン化ラクトン又はエステルと反応させることにより製造することができる。反応は、賢明には、酸−結合剤及び適切な溶媒の存在下に実施される。ジグライムのような非プロトン性溶媒の使用は、例えば好都合である。溶媒は、好適には、ジメチルスルホキシド、ジメチルホルムアミド、ジメチルアセトアミド、アセトン、エチルメチルケトン、エタノール、メタノール、イソプロパノール、ジグライム、トルエン、キシレン又はそれらの混合物である。適切であるとされた酸結合剤は、Ｎａ2ＣＯ3、Ｋ2ＣＯ3、ナトリウムエトキシド、ナトリウムメトキシド又はカリウムｔ−ブトキシドのような炭酸塩及び重炭酸塩又はアルコラートを含む。
【００４１】
上述の反応において、加熱が、しばしば８０〜２００℃の温度範囲で、賢明には非プロトン溶媒のような適切な溶媒の存在下に行われる。例えば、反応ii）は、ミスチレン中１５０℃で、トリフェニルエチルホスホニウムブロミドと共に実施される。
【００４２】
式（Ｉ）の化合物の製造は、式（Ｉ）の化合物の精製なしに安定剤として直接に用いることができる混合物へ先ず導くことができる。好都合な使用し得る混合物であるそれらは、特に出発フェノール２，４，６−トリス（２，４−ジヒドロキシフェニル）−１，３，５−トリアジンを、式（III−Ｈａｌ）、（IV−Ｈａｌ）又は（Ｖ−Ｈａｌ）のハロゲン化物の過剰と反応させること、例えば出発フェノールの１モル及びハロゲン化物の３〜４モルから出発することにより得ることができる。例は、本発明の式（Ｉ）の化合物（出発フェノール２，４，６−トリス（２，４−ジヒドロキシフェニル）−１，３，５−トリアジン及び式（III−Ｈａｌ）、（IV−Ｈａｌ）又は（Ｖ−Ｈａｌ）のハロゲン化物の３モル当量と反応から得られる）に加えて、４−又は５−倍反応した生成物を含む生成物混合物である。この混合物中の４倍反応物は、例えば出発フェノールの１モル及びハロゲン化物の４モルの転換から得られ、それはGB-A-2319523の１〜３ページの式（Ｉ）の化合物に一致する。
【００４３】
これらの混合物は、好都合には木材被覆でのＵＶ吸収剤、木材の着色剤若しくは含浸剤、又は自動車被覆、特にそのベースコートで用いられる。
【００４４】
好適なものは、Ｒ7が、式（III）、（IV）又は（Ｖ）の基であり；
Ｒ4、Ｒ5及びＲ6が、互いに独立して、Ｃ1−Ｃ18アルキル；Ｃ5−Ｃ12シクロアルキル；Ｃ2−Ｃ18アルケニル；フェニル；Ｃ7−Ｃ11フェニルアルキル；Ｃ7−Ｃ11アルキルフェニル；Ｃ1−Ｃ18アルキル（これは、フェニル、Ｃ1−Ｃ18アルコキシ、Ｃ5−Ｃ12シクロアルコキシ、Ｃ3−Ｃ18アルケニルオキシ又はＣ6−Ｃ15ビシクロアルキルにより置換されている）；又はＣＯＲ15；ＣＯ−Ｘ−Ｒ11；又はＳＯ2−Ｒ16；又はＣ3−Ｃ50アルキル（これは、Ｏで中断されているか、かつ／又はＯＨ、フェノキシ、又はＣ7−Ｃ18アルキルフェノキシで置換されている）であるか；あるいは
Ｒ5とＲ6が、それらが結合する炭素原子と一緒になって、Ｃ5−Ｃ6シクロアルキル環（これは、中断されていないか、若しくはＯ、ＮＨ若しくはＮＲ13で中断されているか、かつ／又は置換されていないか、若しくはＣ1−Ｃ6アルキル、ＯＨ、フェノキシ若しくはＣ7−Ｃ18アルキルフェノキシで置換されている）であり；
Ｒ8が、Ｒ11と同義であり；
Ｒ9が、Ｃ6−Ｃ12アルキル、Ｃ6−Ｃ12シクロアルキル又はＣ7−Ｃ12フェニルアルキルであり；
Ｒ11が、Ｃ1−Ｃ18アルキル；Ｃ2−Ｃ18アルケニル；Ｃ5−Ｃ12シクロアルキル；フェニル；Ｃ7−Ｃ11フェニルアルキル；Ｃ7−Ｃ14アルキルフェニル；又はＣ3−Ｃ30アルキル（これは、Ｏで中断されているか、かつ／又はＯＨ、フェノキシ、ＯＣＯＲ12、Ｏ−Ｐ（＝Ｏ）（ＯＲ12)2、Ｏ−Ｐ（＝Ｏ）（Ｒ12)2若しくはＯＳｉ（ＯＲ12)3で置換されている）；又はＣＨ2−ＣＨ（ＯＨ）−Ｒ17、フルフリル若しくはテトラヒドロフルフリルであり；
Ｒ12が、Ｃ1−Ｃ18アルキル；Ｃ2−Ｃ18アルケニル；Ｃ5−Ｃ12シクロアルキル、Ｃ1−Ｃ4アルキルシクロヘキシル；Ｃ6−Ｃ14アリール；Ｃ7−Ｃ11フェニルアルキル；Ｃ7−Ｃ14アルキルフェニル；Ｃ6−Ｃ15ビシクロアルキル；Ｃ6−Ｃ15ビシクロアルケニル；又はＣ6−Ｃ15トリシクロアルキルであり；
Ｒ13及びＲ14が、互いに独立して、Ｃ1−Ｃ18アルキル；アリル；Ｃ5−Ｃ12シクロアルキル；フェニル；Ｃ7−Ｃ11フェニルアルキル；Ｃ7−Ｃ14アルキルフェニル；又はＣ3−Ｃ30アルキル（これは、Ｏで中断されているか、かつ／又はＯＨで置換されている）であるか；又はＣ6−Ｃ15ビシクロアルキル；Ｃ6−Ｃ15ビシクロアルケニル；若しくはＣ6−Ｃ15トリシクロアルキルであり；
Ｒ15が、Ｃ1−Ｃ18アルキル；Ｃ2−Ｃ18アルケニル；Ｃ5−Ｃ12シクロアルキル；Ｃ6−Ｃ14アリール；Ｃ7−Ｃ11フェニルアルキル；又はＣ7−Ｃ14アルキルフェニルであり；
Ｒ16が、Ｃ1−Ｃ18アルキル；Ｃ2−Ｃ18アルケニル；Ｃ5−Ｃ12シクロアルキル；Ｃ6−Ｃ14アリール；Ｃ7−Ｃ11フェニルアルキル；又はＣ7−Ｃ14アルキルフェニルであり；
Ｒ17が、ＣＨ2−Ｏ−Ｒ15又はフルフリル若しくはテトラヒドロフルフリルであるか、又はＣ3−Ｃ30アルキル（これは、Ｏで中断されているか、かつ／又はＯＨで置換されている）であり；そして
Ｘ及びＹが、互いに独立して、Ｏ、ＮＨ、ＮＲ13又はＳである、式（Ｉ）の新規な化合物である。
【００４５】
特に好適なものは、Ｒ7が、式（IV）又は（Ｖ）の基であり；
Ｒ5が、Ｃ1−Ｃ18アルキル；フェニル；又はＣ7−Ｃ11フェニルアルキルであり；
Ｒ6が、Ｃ1−Ｃ18アルキル；フェニル；Ｃ7−Ｃ11フェニルアルキル；又はＣＯＲ15；若しくはＣＯ−Ｘ−Ｒ11であるか；あるいは
Ｒ5とＲ6が、それらが結合する炭素原子と一緒になって、Ｃ5−Ｃ6シクロアルキル環（これは、中断されていないか、若しくはＯで中断されているか、かつ／又は置換されていないか、若しくはＣ1−Ｃ6アルキルで置換されている）であり；
Ｒ8が、Ｒ11と同義であり；
Ｒ9が、Ｃ6−Ｃ12アルキル、Ｃ6−Ｃ12シクロアルキル又はＣ7−Ｃ12フェニルアルキルであり；
Ｒ11が、Ｃ1−Ｃ18アルキル；アリル；Ｃ5−Ｃ12シクロアルキル；フェニル；Ｃ7−Ｃ11フェニルアルキル；Ｃ7−Ｃ14アルキルフェニル；又はＣ3−Ｃ30アルキル（これは、Ｏ、ＮＨ若しくはＮＲ13で中断されているか、かつ／又はＯＨ、フェノキシ、ＯＣＯＲ12、Ｏ−Ｐ（＝Ｏ）（ＯＲ12)2、Ｏ−Ｐ（＝Ｏ）（Ｒ12)2若しくはＯＳｉ（ＯＲ12)3で置換されている）であり；
Ｒ12が、Ｃ1−Ｃ18アルキル；Ｃ2−Ｃ18アルケニル；シクロヘキシル；フェニル；又はＣ7−Ｃ11フェニルアルキルであり；
Ｒ13及びＲ14が、互いに独立して、Ｃ1−Ｃ18アルキル；アリル；Ｃ5−Ｃ12シクロアルキル；フェニル；又はＣ7−Ｃ11フェニルアルキルであり；
Ｒ15が、Ｃ1−Ｃ18アルキル；Ｃ2−Ｃ3アルケニル；シクロヘキシル；フェニル；Ｃ7−Ｃ11フェニルアルキル；又はＣ7−Ｃ14アルキルフェニルである、式（Ｉ）の化合物である。
【００４６】
特に重要なものは、Ｒ7が、式（IV）又は（Ｖ）の基であり；
Ｒ5が、Ｃ1−Ｃ18アルキル；フェニル；又はＣ7−Ｃ11フェニルアルキルであり；
Ｒ6が、Ｃ1−Ｃ18アルキル；フェニル；Ｃ7−Ｃ11フェニルアルキル；ＣＯＲ15；若しくはＣＯ−Ｘ−Ｒ8であるか；又は
Ｒ5とＲ6が、それらが結合する炭素原子と一緒になって、Ｃ5−Ｃ6シクロアルキル環であり；
Ｒ8が、Ｒ11と同義であり；
Ｒ9が、Ｃ5−Ｃ12アルキル、シクロヘキシル又はシクロドデシルであり；
Ｒ11が、Ｃ1−Ｃ18アルキル；アリル；Ｃ5−Ｃ12シクロアルキル；フェニル；Ｃ7−Ｃ11フェニルアルキル；若しくはＣ7−Ｃ14アルキルフェニル；又はＣ3−Ｃ30アルキル（これは、Ｏで中断されているか、かつ／又はＯＨ、フェノキシ、ＯＣＯＲ12、Ｏ−Ｐ（＝Ｏ）（ＯＲ12)2、Ｏ−Ｐ（＝Ｏ）（Ｒ12)2若しくはＯＳｉ（ＯＲ12)3で置換されている）であり；
Ｒ12が、Ｃ1−Ｃ8アルキル；Ｃ2−Ｃ3アルケニル；フェニル；又はベンジルであり；
Ｒ15が、Ｃ1−Ｃ18アルキル；Ｃ2−Ｃ3アルケニル；シクロヘキシル；フェニル；又はベンジルであり；
Ｘが、Ｏ又はＮＨ又はＮＲ3である、式（Ｉ）の化合物、特に
Ｒ7が、式（IV）又は（Ｖ）の基であり；
Ｒ5が、Ｃ1−Ｃ4アルキルであり；
Ｒ6が、Ｃ1−Ｃ4アルキルであり；
Ｒ8が、Ｒ11と同義であり；
Ｒ9が、Ｃ6−Ｃ12アルキルであり；
Ｒ11が、Ｃ1−Ｃ18アルキル；ベンジル；又は又はＣ3−Ｃ30アルキル（これは、Ｏで中断されているか、かつ／又はＯＨ、フェノキシ、ＯＣＯＲ12若しくはＯＳｉ（ＯＲ12)3で置換されている）であり；
Ｒ12が、Ｃ1−Ｃ8アルキルであり；そして
Ｒ13が、Ｃ1−Ｃ12アルキル又はシクロヘキシルである、式（Ｉ）の化合物である。
【００４７】
特に好適な化合物は、Ｘが酸素であるそれらである。
【００４８】
本発明は、更にＡ）光、酸素及び／又は熱への暴露に敏感な有機材料、並びにＢ）安定剤として、式（Ｉ）の化合物を含む組成物を提供し、かつそれらの光、酸素及び／又は熱への暴露に対する有機材料を安定化するための方法であって、安定剤として式（Ｉ）の化合物を、該材料へ混合又は塗布することを特徴とする方法を提供し、かつ光、酸素及び／又は熱への暴露に対する有機材料を安定剤としての式（Ｉ）の化合物の用途を提供する。
【００４９】
式（Ｉ）の化合物を添加することにより本発明の方法により安定化されるべきそのような材料は、例えば油、脂肪、ワックス、写真材料、化粧品又は殺生物剤であることができる。特に興味があるのは、プラスチックス、ラバー、被覆材料又は接着剤中に存在しているようなポリマー性材料での用途である。安定化されるべき材料が、写真材料である場合、その構造は、好適にはU.S. Patent US-5538840、25欄、60行〜106欄35行に記載されており、式（Ｉ）の新規な化合物は、US-5538840に記載されている式（Ｉ）の化合物又はそれから製造されたポリマーと類似に用いられ；US-5538840の引用された部分は、本記載に組入れられていると考えられる。
【００５０】
本発明により安定化されることができる好適な材料は、合成有機材料、プレポリマー、及び写真材料である。該プレポリマーは、熱又はＵＶ放射、電子ビーム若しくはＸ−線のような放射の影響下に、並びに／又は架橋剤、カップラー若しくは触媒の影響下に高分子量形態（ポリマー）へ変換することができるそれらのモノマー性又はオリゴマー性化合物を意味する。
【００５１】
本発明は、更に、光、酸素又は熱によるそれらの損傷に対して、合成有機材料若しくはプレポリマー又は写真材料のための安定剤としての式（Ｉ）の化合物の用途を提供する。式（Ｉ）の化合物は、特に光安定剤（ＵＶ吸収剤）として適切である。特別な興味は、プラスチックス、ラバー、被覆材料又は接着剤中、特に被覆材料中に存在しているような合成有機ポリマー又はプレポリマーでのそれらの用途である。この方法で安定化できるポリマーの例は以下のようである：
【００５２】
１．モノオレフィン及びジオレフィンのポリマー、例えばポリプロピレン、ポリイソブチレン、ポリブタ−１−エン、ポリ−４−メチルペンタ−１−エン、ポリイソプレン若しくはポリブタジエン、及びシクロオレフィン、例えばシクロペンテン若しくはノルボルネンのポリマー；ポリエチレン（これは、場合により架橋されていてもよい）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）、（ＵＬＤＰＥ）。
【００５３】
ポリオレフィン、例えば前段で例示されているモノオレフィンのポリマー、特にポリエチレン及びポリプロピレンは、異なる、かつ特に以下の方法により製造することができる。
【００５４】
ａ）ラジカル重合（通常、高圧かつ上昇した温度で）
ｂ）通常、周期律表のIVｂ、Ｖｂ、VIｂ又はVIII族の金属の１個以上を含む触媒を用いる触媒重合。これらの金属は、通常１個以上の、π−若しくはσ−配位のどちらかであり得る、典型的にはオキシド、ハロゲン化物、アルコラート、エステル、エーテル、アミン、アルキル、アルケニル及び／又はアリールのような配位子の１個以上を有する。これらの金属錯体は、遊離の形態であるか、又は基質、例えば活性化された塩化マグネシウム、塩化チタン（III)、アルミナ若しくはシリコンオキシドに固定されていてもよい。これらの触媒は、重合媒体中に溶解又は不溶解であることができる。この触媒は、重合でそのように活性であることができるか、又は更なる活性化剤、典型的には、金属アルキル、金属ハロゲン化物、金属アルキルハロゲン化物、金属アルキルオキシド、金属アルキルオキソランを用いることができ、この金属は、周期律表のＩａ、IIａ及び／又はIIIａ族の元素である。この活性化剤は、例えば更なるエステル、エーテル、アミン又はシリルエーテル基で改質することができる。これらの触媒系は、通常Phillips、Standard Oil Indiana、Ziegler (-Natta）、ＴＮＺ（DuPont）、メタロセン又は単座触媒（ＳＳＣ）と名づけられる。
【００５５】
２．１）．で述べたポリマーの混合物、例えばポリプロピレンとポリイソブチレンの混合物、ポリプロピレンとポリエチレンの混合物（例えば、ＰＰ／ＨＤＰＥ、ＰＰ／ＬＤＰＥ）及び異なる型のポリエチレンの混合物（例えば、ＬＤＰＥ／ＨＤＰＥ）。
【００５６】
３．モノオレフィンとジオレフィンの相互の又は他のビニルモノマーとのコポリマー、例えば、エチレン／プロピレンコポリマー、線状低密度ポリエチレン（ＬＬＤＰＥ）及び低密度ポリエチレン（ＬＤＰＥ）とのその混合物、ポリプロピレン／ブタ−１−エンコポリマー、プロピレン／イソブチレンコポリマー、エチレン／ブタ−１−エンコポリマー、エチレン／ヘキセン−コポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリラートコポリマー、エチレン／アルキルメタクリラートコポリマー、エチレン／ビニルアセタートコポリマー及びカーボンモノオキシド、又はエチレン／アクリル酸コポリマーとのそれらのコポリマー及びそれらの塩（イオノマー）、並びにプロピレン及びヘキサジエン、ジシクロペンタジエン又はエチリデン−ノルボルネン及びエチレンのターポリマー；並びにそのようなコポリマー相互及び１）で述べたポリマーとの混合物、例えばポリプレン／エチレン−プロピレンコポリマー、ＬＤＰＥ／エチレン−ビニルアセタートコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムポリアルキレン／カーボンモノオキシドコポリマー及びそれらの他のポリマー、例えばポリアミドとそれの混合物。
【００５７】
４．それの水素化改質物（例えば粘着付与樹脂）を含む炭化水素樹脂（例えばＣ5−Ｃ9)及びポリアルキレンとデンプンの混合物。
【００５８】
５．ポリスチレン、ポリ（ｐ−メチルスチレン）、ポリ（α−メチルスチレン）。
【００５９】
６．スチレン又はα−メチルスチレンとジエン又はアクリル誘導体とのコポリマー、例えばスチレン／ブタジエン、スチレン／アクリロニトリル、スチレン／アルキルアクリラート、スチレン／ブタジエン／アルキルメタクリラート、スチレン／ブタジエン／アルキルメタクリラート、スチレン／マレイン酸無水物、スチレン／アクリロニトリル／メチルアクリラート；スチレンコポリマーと他のポリマーの高衝撃混合物、例えばポリアクリラート、ジエンポリマー又はエチレン／プロピレン／ジエンターポリマー、及びスチレン／ブタジエン／スチレン、スチレン／イソプレン／スチレン、スチレン／エチレン／スチレン又はスチレン／エチレン／プロピレン／スチレンのようなスチレンのブロックコポリマー。
【００６０】
７．スチレン又はα−メチルスチレンのグラフトコポリマー、例えばポリブタジエン上のスチレン、ポリブタジエン−スチレン又はポリブタジエン−アクリロニトリルコポリマー上のスチレン、ポリブタジエン上のスチレンとアクリロニトリル（又はメタクリロニトリル；ポリブタジエン上のスチレン、アクリロニトリル及びメチルメタクリラート；ポリブタジエン上のスチレンとマレイン酸無水物；ポリブタジエン上のスチレン、アクリロニトリルとマレイン酸無水物又はマレイミド；ポリブタジエン上のスチレンとアルキルアクリラート又はアルキルメタクリラート；エチレン／プロピレン／ジエンターポリマー上のスチレンとアクリロニトリル、ポリアルキルアクリラート又はポリアルキルメタクリラート上のスチレンとアクリロニトリル；アクリラート−ブタジエンコポリマー上のスチレンとアクリロニトリル；並びに６）．で述べたコポリマーとのこれらの混合物、例えばＡＢＳ、ＭＢＳ、ＡＳＡ又はＡＥＳポリマーとして知られたコポリマー混合物。
【００６１】
８．ハロゲン含有ポリマー、例えばポリクロロプレン、塩素化ゴム、イソブチレン−イソプレンの塩素化及び臭素化コポリマー（ハロブチルゴム）、塩素化又はスルホクロル化ポリエチレン、エチレンと塩素化エチレンのコポリマー、エピクロロヒドリンの、ホモ−及びコポリマー、特にハロゲン含有ビニル化合物のポリマー、例えばポリビニルクロリド、ポリビニリデンクロリド、ポリビニルフルオリド、ポリビニリデンフルオリド；並びにビニルクロリド／ビニリデンクロリド、ビニルクロリド／ビニルアセタート又はビニリデンクロリド／ビニル−アセタートのようなそのコポリマー。
【００６２】
９．α，β−不飽和酸から誘導されるポリマー並びにポリアクリラート及びポリメタアクリラートのようなその誘導体、ポリメチルメタクリラート、ブチルアクリラート、ポリアクリルアミド及びポリアクリロニトリルでの衝撃改質物。
【００６３】
１０．９）．で述べたモノマー相互又は他の不飽和モノマーとのコポリマー、例えばアクリロニトリル／ブタジエンコポリマー、アクリロニトリル／アルキルアクリラートコポリマー、アクリロニトリル／アルコキシアルキルアクリラートコポリマー、アクリロニトリル／ビニルハライドコポリマー又はアクリロニトリル／アルキルメタクリラート−ブタジエンターポリマー。
【００６４】
１１．不飽和アルコールとアミン若しくはそのアシル誘導体からのポリマー又はそのアセタール誘導体、例えばポリビニルアルコール、ポリビニルアセタート、ポリビニルベンゾアート、ポリビニルマレアート、ポリビニルブチラート、ポリアリルフタラート又はポリアリルマレアミン、並びに１）で述べたオレフィンとのコポリマー。
【００６５】
１２．ポリアルキレングリコール、ポリエチレンオキシド、ポリプロピレンオキシドのような環状エーテルのホモポリマー又はコポリマー、又はビスグリシジルエーテルとそのコポリマー。
【００６６】
１３．ポリオキシメチレン及びエチレンオキシドのようなコモノマーを含む；それらのポリオキシメチレンのようなポリアセタール；熱可塑性ポリウレタン、アセタール又はＭＢＳで改質されたポリアセタール。
【００６７】
１４．ポリフェニレンオキシド及びスルフィド、並びにスチレンポリマー又はポリアミドとポリフェニレンオキシドの混合物。
【００６８】
１５．一方においてヒドロキシル−末端ポリエーテル、ポリエステル及びポリブタジエン及び他方において脂肪族又は芳香族ポリイソシアナート及びその前駆体から誘導されるポリウレタン。
【００６９】
１６．ジアミン及びジカルボン酸及び／又はアミノカルボン酸若しくは相当するラクタムから誘導されるポリアミド、例えばポリアミド４、ポリアミド６、ポリアミド６／６、６／１０、６／９、６／１２、４／６、１２／１２、ポリアミド１１及びポリアミド１２、ｍ−キシレン、ジアミン及びアジピン酸から出発する芳香族ポリアミド；改質剤としてエラストマーの存在下又は非存在下にヘキサメチレンジアミン及びイソフタール酸及び／又はテレフタール酸から誘導されるポリアミド、例えばポリ−２，４，４−トリメチルヘキサメチレンテレフルアミド又はポリ−ｍ−フェニレン−イソフタルアミド。上述のポリアミドとポリオレフィン、オレフィンコポリマー、イオノマー又は化学的に結合若しくはグラフトしたエラストマー；又はポリエーテル、例えばポリエチレングリコール、ポリプロピレングリコール若しくはポリテトラメチレングリコールとのブロックコポリマー。また、ＥＰＤＭ又はＡＢＳで改質されたポリアミド又はコポリアミド；及び加工時に縮合したポリアミド（ＲＩＭポリアミド系）。
【００７０】
１７．ポリウレア、ポリイミド、ポリアミド−イミド、ポリエーテルイミド、ポリエステルイミド、ポリヒダントイン及びポリベンズイミダゾール。
【００７１】
１８．ジカルボン酸及びジアルコール、並びに／又はヒドロキシカルボン酸又は相当するラクトンから誘導されるポリエステル、例えばポリエチレンテレフタラート、ポリブチレンテレフタラート、ポリ−１，４−ジメチルシクロヘキサンテレフタラート、ポリヒドロキシベンゾアート、並びにヒドロキシル−末端ポリエーテルから誘導されたブロックポリエーテルエステル；及びポリカーボナート又はＭＢＳで改質されたポリエステル。
【００７２】
１９．ポリカーボナート及びポリエステルカーボナート。
【００７３】
２０．ポリスルホン、ポリエーテルスルホン及びポリエーテルケトン。
【００７４】
２１．一方においてアルデヒド及び他方においてウレア又はメラミンから誘導される架橋ポリマー、例えばフェノール−ホルムアルデヒド樹脂、ウレア−ホルムアルデヒド樹脂及びメラミン−ホルムアルデヒド樹脂。
【００７５】
２２．乾燥及び非乾燥アルキル樹脂。
【００７６】
２３．飽和及び不飽和ジカルボン酸と多価アルコール、及び架橋剤としてのビニル化合物から誘導される不飽和ポリエステル樹脂、並びにハロゲン含有の低炎のそれらの改質物。
【００７７】
２４．置換アクリラート、例えばエポキシアクリラート、ウレタンアクリラート又はポリエステルアクリラートから誘導される架橋しうるアクリル樹脂。
【００７８】
２５．アルキド樹脂、ポリエステル樹脂、並びにメラミン樹脂、ウレア樹脂、イソシアナート、イソシアヌル酸、ポリイソシアナート又はエポキシ樹脂で架橋したアルキラート樹脂。
【００７９】
２６．脂肪族、脂環式、複素環式又は芳香族のグリシジル化合物から誘導された架橋エポキシ樹脂、例えばビスフェノールＡ、ビスフェノールＦのジグリシジルエーテルの生成物、これは促進剤の存在下又は非存在下に無水物又はアミンのような通常の硬化剤により架橋される。
【００８０】
２７．セルロース、天然ゴム、ゼラチンのような天然ポリマー及びポリマーと同様な方法で化学的に改質されたそれの誘導体、例えば酢酸セルロース、プロピオン酸セルロース及び酪酸セルロース、又はメチルセルロースのようなセルロースエーテル；並びにロシン及びそれらの誘導体。
【００８１】
２８．上記のポリマーの混合物（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＢ／ＡＢＳ、ＰＣ／ＡＳＡ、ＰＣ／ＰＢＴ、ＰＶＣ／ＣＰＥ、ＰＶＣ／アクリラート、ＰＯＭ／熱可塑性ＰＵ、ＰＣ／熱可塑性ＰＵ、ＰＯＭ／アクリラート、ＰＯＭ／ＭＢＳ、ＰＰＯ／ＨＩＰＳ、ＰＰＯ／ＰＡ６．６とコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００８２】
用いられるべき安定剤の量は、安定化されるべき有機材料及び及びその意図する用途に依存する。一般に、本発明の組成物は、成分Ａ）の１００重量部当り、安定剤（成分Ｂ）０．０１〜１５重量％、特に０．０５〜１０重量％、特別に０．１〜５重量％を含む。
【００８３】
式（Ｉ）の安定剤に加えて、本発明の組成物は、抗酸化剤、別の光安定剤、金属不活性化剤、ホスファイト及びホスフォナイトのような他の安定剤又は他の添加剤を含むことらできる。それらの例は、以下の安定剤である：
【００８４】
１．酸化防止剤
１．１  アルキル化モノフェノール類、例えば２，６−ジ−tert−ブチル−４−メチルフェノール、２−tert−ブチル−４，６−ジ−メチルフェノール、２，６−ジ−tert−ブチル−４−エチルフェノール、２，６−ジ−tert−ブチル−４−ｎ−ブチルフェノール、２，６−ジ−tert−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−tert−ブチル−４−メトキシメチルフェノール、ノニルフェノール（側鎖において、直鎖又は分岐鎖である）、例えば、２，６−ジ−ノニル−４−メチルフェノール、２，４−ジメチル−６−（１′−メチルウンデカ−１′−イル）フェノール、２，４−ジ−メチル−６−（１′−メチルヘプタデカ−１′−イル）フェノール、２，４−ジメチル−６−（１′−メチルトリデカ−１′−イル）フェノール及びその混合物。
【００８５】
１．２  アルキルチオメチルフェノール類、例えば２，４−ジオクチルチオメチル−６−tert−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００８６】
１．３  ヒドロキノン類及びアルキル化ヒドロキノン類、例えば２，６−ジ−tert−ブチル−４−メトキシフェノール、２，５−ジ−tert−ブチルヒドロキノン、２，５−ジ−tert−アミルヒドロキノン、２，６−ジフェニル−４−オクタデシルオキシフェノール、２，６−ジ−tert−ブチルヒドロキノン、２，５−ジ−tert−ブチル−４−ヒドロキシアニソール、３，５−ジ−tert−ブチル−４−ヒドロキシアニソール、３，５−ジ−tert−ブチル−４−ヒドロキシフェニルステアラート、ビス（３，５−ジ−tert−ブチル−４−ヒドロキシフェニル）アジパート。
【００８７】
１．４  トコフェロール類、例えばα−トコフェロール、β−トコフェロール、γ−トコフェロール、δ−トコフェロール及びその混合物（ビタミンＥ）。
【００８８】
１．５  ヒドロキシル化チオジフェニルエーテル類、例えば２，２′−チオビス（６−tert−ブチル−４−メチルフェノール）、２，２′−チオビス（４−オクチルフェノール）、４，４′−チオビス（６−tert−ブチル−３−メチルフェノール）、４，４′−チオビス（６−tert−ブチル−２−メチルフェノール）、４，４′−チオビス（３，６−ジ−sec−アミルフェノール）、４，４′−ビス（２，６−ジメチル−４−ヒドロキシフェニル）ジスルフィド。
【００８９】
１．６  アルキリデンビスフェノール類、例えば２，２′−メチレンビス（６−tert−ブチル−４−メチルフェノール）、２，２′−メチレンビス（６−tert−ブチル−４−エチルフェノール）、２，２′−メチレンビス〔４−メチル−６−（α−メチルシクロヘキシル）−フェノール〕、２，２′−メチレンビス（４−メチル−６−シクロヘキシルフェノール）、２，２′−メチレンビス（６−ノニル−４−メチルフェノール）、２，２′−メチレンビス（４，６−ジ−tert−ブチルフェノール）、２，２′−エチリデンビス（４，６−ジ−tert−ブチルフェノール）、２，２′−エチリデンビス（６−tert−ブチル−４−イソブチルフェノール）、２，２′−メチレンビス〔６−（α−メチルベンジル）−４−ノニルフェノール〕、２，２′−メチレンビス〔６−（α，α−ジメチルベンジル）−４−ノニルフェノール〕、４，４′−メチレンビス（２，６−ジ−tert−ブチルフェニル）、４，４′−メチレンビス（６−tert−ブチル−２−メチルフェノール）、１，１−ビス（５−tert−ブチル−４−ヒドロキシ−２−メチルフェニル）ブタン、２，６−ビス（３−tert−ブチル−５−メチル−２−ヒドロキシベンジル）−４−メチルフェノール、１，１，３−トリス（５−tert−ブチル−４−ヒドロキシ−２−メチルフェニル）ブタン、１，１−ビス（５−tert−ブチル−４−ヒドロキシ−２−メチル−フェニル）−３−ｎ−ドデシルメルカプトブタン、エチレングリコールビス〔３，３−ビス（３′−tert−ブチル−４′−ヒドロキシフェニル）ブチラート〕、ビス（３−tert−ブチル−４−ヒドロキシ−５−メチル−フェニル）ジシクロペンタジエン、ビス〔２−（３′−tert−ブチル−２′−ヒドロキシ−５′−メチルベンジル）−６−tert−ブチル−４−メチルフェニル〕テレフタラート、１，１−ビス（３，５−ジメチル−２−ヒドロキシフェニル）ブタン、２，２−ビス−（３，５−ジ−tert−ブチル−４−ヒドロキシフェニル）プロパン、２，２−ビス−（５−tert−ブチル−４−ヒドロキシ−２−メチルフェニル）−４−ｎ−ドデシルメルカプトブタン、１，１，５，５−テトラ−（５−tert−ブチル−４−ヒドロキシ−２−メチルフェニル）ペンタン。
【００９０】
１．７  Ｏ−、Ｎ−及びＳ−ベンジル化合物類、例えば３，５，３′，５′−テトラ−tert−ブチル−４，４′−ジヒドロキシジベンジルエーテル、オクタデシル−４−ヒドロキシ−３，５−ジメチルベンジルメルカプトアセタート、トリデシル−４−ヒドロキシ−３，５−ジ−tert−ブチルベンジルメルカプトアセタート、トリス（３，５−ジ−tert−ブチル−４−ヒドロキシベンジル）アミン、ビス（４−tert−ブチル−３−ヒドロキシ−２，６−ジメチルベンジル）ジチオテレフタラート、ビス（３，５−ジ−tert−ブチル−４−ヒドロキシベンジル）スルフィド、イソオクチル−３，５−ジ−tert−ブチル−４−ヒドロキシベンジルメルカプトアセタート。
【００９１】
１．８  ヒドロキシベンジル化マロナート類、例えばジオクタデシル−２，２−ビス−（３，５−ジ−tert−ブチル−２−ヒドロキシベンジル）−マロナート、ジ−オクタデシル−２−（３−tert−ブチル−４−ヒドロキシ−５−メチルベンジル）−マロナート、ジ−ドデシルメルカプトエチル−２，２−ビス−（３，５−ジ−tert−ブチル−４−ヒドロキシベンジル）マロナート、ビス〔４−（１，１，３，３−テトラメチルブチル）フェニル〕−２，２−ビス（３，５−ジ−tert−ブチル−４−ヒドロキシベンジル）マロナート。
【００９２】
１．９  芳香族ヒドロキシベンジル化合物類、例えば１，３，５−トリス−（３，５−ジ−tert−ブチル−４−ヒドロキシベンジル）−２，４，６−トリメチルベンゼン、１，４−ビス（３，５−ジ−tert−ブチル−４−ヒドロキシベンジル）−２，３，５，６−テトラメチルベンゼン、２，４，６−トリス（３，５−ジ−tert−ブチル−４−ヒドロキシベンジル）フェノール。
【００９３】
１．１０  トリアジン化合物類、例えば２，４−ビス（オクチルメルカプト）−６−（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシフェノキシ）−１，３，５−トリアジン、２，４，６−トリス（３，５−ジ−tert−ブチル−４−ヒドロキシフェノキシ）−１，２，３−トリアジン、１，３，５−トリス−（３，５−ジ−tert−ブチル−４−ヒドロキシベンジル）イソシアヌラート、１，３，５−トリス（４−tert−ブチル−３−ヒドロキシ−２，６−ジメチルベンジル）イソシアヌラート、２，４，６−トリス（３，５−ジ−tert−ブチル−４−ヒドロキシフェニルエチル）−１，３，５−トリアジン、１，３，５−トリス（３，５−ジ−tert−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌラート。
【００９４】
１．１１  ベンジルホスホナート類、例えばジメチル−２，５−ジ−tert−ブチル−４−ヒドロキシベンジルホスホナート、ジエチル−３，５−ジ−tert−ブチル−４−ヒドロキシベンジルホスホナート、ジオクタデシル−３，５−ジ−tert−ブチル−４−ヒドロキシベンジルホスホナート、ジオクタデシル−５−tert−ブチル−４−ヒドロキシ−３−メチルベンジルホスホナート、３，５−ジ−tert−ブチル−４−ヒドロキシベンジルホスホン酸のモノエチルエステルのカルシウム塩。
【００９５】
１．１２  アシルアミノフェノール類、例えば４−ヒドロキシルアウラニリド、４−ヒドロキシステアラニリド、オクチルＮ−（３，５−ジ−tert−ブチル−４−ヒドロキシフェニル）カルバマート。
【００９６】
１．１３  モノ−又は多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスホ−２，６，７−トリオキサビシクロ〔２．２．２〕オクタンとの、β−（３，５−ジ−tert−ブチル−４−ヒドロキシフェニル）プロピオン酸のエステル類。
【００９７】
１．１４  モノ−又は多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスホ−２，６，７−トリオキサビシクロ〔２．２．２〕オクタンとの、β−（５−tert−ブチル−４−ヒドロキシ−３−メチルフェニル）プロピオン酸のエステル類。
【００９８】
１．１５  モノ−又は多価アルコール類、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスホ−２，６，７−トリオキサビシクロ〔２．２．２〕オクタンとの、β−（３，５−ジシクロヘキシル−４−ヒドロキシフェニル）プロピオン酸のエステル類。
【００９９】
１．１６  モノ−又は多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスホ−２，６，７−トリオキサビシクロ〔２．２．２〕オクタンとの、３，５−ジ−tert−ブチル−４−ヒドロキシフェニル酢酸のエステル類。
【０１００】
１．１７  β−（３，５−ジ−tert−ブチル−４−ヒドロキシフェニル）プロピオン酸のアミド類、例えばＮ，Ｎ′−ビス（３，５−ジ−tert−ブチル−４−ヒドロキシフェニルプロピオニル）ヘキサメチレンジアミド、Ｎ，Ｎ′−ビス（３，５−ジ−tert−ブチル−４−ヒドロキシフェニルプロピオニル）トリメチレンジアミド、Ｎ，Ｎ′−ビス（３，５−ジ−tert−ブチル−４−ヒドロキシフェニルプロピオニル）−ヒドラジド、Ｎ，Ｎ′−ビス〔２−（３−〔３，５−ジ−tert−ブチル−４−ヒドロキシフェニル〕プロピオニルオキシ）エチル〕オキサミド（Uniroyalから供給されるNaugard（商標）ＸＬ−１）。
【０１０１】
１．１８  アスコルビン酸（ビタミンＣ）
１．１９  アミン性抗酸化剤類、例えばＮ，Ｎ′−ジ−イソプロピル−ｐ−フェニレンジアミン、Ｎ，Ｎ′−ジ−sec−ブチル−ｐ−フェニレンジアミン、Ｎ，Ｎ′−ビス（１，４−ジメチルペンチル）−ｐ−フェニレンジアミン、Ｎ，Ｎ′−ビス（１−エチル−３−メチルペンチル）−ｐ−フェニレンジアミン、Ｎ，Ｎ′−ビス（１−メチルヘプチル）−ｐ−フェニレンジアミン、Ｎ，Ｎ′−ジシクロヘキシル−ｐ−フェニレンジアミン、Ｎ，Ｎ′−ジフェニル−ｐ−フェニレンジアミン、Ｎ，Ｎ′−ビス（２−ナフチル）−ｐ−フェニレンジアミン、Ｎ−イソプロピル−Ｎ′−フェニル−ｐ−フェニレンジアミン、Ｎ−（１，３−ジメチルブチル）−Ｎ′−フェニル−ｐ−フェニレンジアミン、Ｎ−（１−メチルヘプチル）−Ｎ′−フェニル−ｐ−フェニレンジアミン、Ｎ−シクロヘキシル−Ｎ′−フェニル−ｐ−フェニレンジアミン、４−（ｐ−トルエンスルファモイル）ジフェニルアミン、Ｎ，Ｎ′−ジメチル−Ｎ，Ｎ′−ジ−sec−ブチル−ｐ−フェニレンジアミン、ジフェニルアミン、Ｎ−アリルジフェニルアミン、４−イソプロポキシ−ジフェニルアミン、Ｎ−フェニル−１−ナフチルアミン、Ｎ−（４−tert−オクチルフェニル）−１−ナフチルアミン、Ｎ−フェニル−２−ナフチルアミン、オクチル化ジフェニルアミン、例えばｐ，ｐ′−ジ−tert−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−tert−ブチル−４−ジメチルアミノメチルフェノール、２，４′−ジアミノジフェニルメタン、４，４′−ジアミノジフェニルメタン、Ｎ，Ｎ，Ｎ′，Ｎ′−テトラメチル−４，４′−ジアミノジフェニルメタン、１，２−ビス〔（２−メチルフェニル）アミノ〕エタン、１，２−ビス（フェニルアミノ）プロパン、（ｏ−トリル）ビグアニド、ビス〔４−（１′，３′−ジメチルブチル）フェニル〕アミン、tert−オクチル化Ｎ−フェニル−１−ナフチルアミン、モノ−及びジアルキル化tert−ブチル／tert−オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化tert−ブチルジフェニルアミンの混合物、２，３−ジヒドロ−３，３−ジメチル−４Ｈ−１，４−ベンゾチアジン、フェノチアジン、モノ−及びジアルキル化tert−ブチル／tert−オクチルフェノチアジンの混合物、モノ−及びジアルキル化tert−オクチル−フェノチアジンの混合物、Ｎ−アリールフェノチアジン、Ｎ，Ｎ，Ｎ′，Ｎ′−テトラフェニル−１，４−ジアミノブタ−２−エン、Ｎ，Ｎ−ビス−（２，２，６，６−テトラメチル−ピペリジン−４−イル）−ヘキサメチレンジアミン、ビス（２，２，６，６−テトラメチルピペリジン−４−イル）−セバカート、２，２，６，６−テトラメチルピペリジン−４−オン、２，２，６，６−テトラメチルピペリジン−４−オール。
【０１０２】
２．ＵＶ吸収剤及び光安定剤
２．１  ２−（２′−ヒドロキシフェニル）ベンゾトリアゾール類、例えば２−（２′−ヒドロキシ−５′−メチルフェニル）−ベンゾトリアゾール、２−（３′，５′−ジ−tert−ブチル−２′−ヒドロキシフェニル）ベンゾトリアゾール、２−（５′−tert−ブチル−２′−ヒドロキシフェニル）ベンゾトリアゾール、２−（２′−ヒドロキシ−５′−（１，１，３，３−テトラメチルブチル）フェニル）ベンゾトリアゾール、２−（３′，５′−ジ−tert−ブチル−２′−ヒドロキシフェニル）−５−クロロ−ベンゾトリアゾール、２−（３′−tert−ブチル−２′−ヒドロキシ−５′−メチルフェニル）−５−クロロ−ベンゾトリアゾール、２−（３′−sec−ブチル−５′−tert−ブチル−２′−ヒドロキシフェニル）ベンゾトリアゾール、２−（２′−ヒドロキシ−４′−オクチルオキシフェニル）ベンゾトリアゾール、２−（３′，５′−ジ−tert−アミル−２′−ヒドロキシフェニル）ベンゾトリアゾール、２−（３′，５′−ビス−（α，α−ジメチルベンジル）−２′−ヒドロキシフェニル）ベンゾトリアゾール、２−（３′−tert−ブチル−２′−ヒドロキシ−５′−（２−オクチルオキシカルボニルエチル）フェニル）−５−クロロ−ベンゾトリアゾール、２−（３′−tert−ブチル−５′−〔２−（２−エチルヘキシルオキシ）−カルボニルエチル〕−２′−ヒドロキシフェニル）−５−クロロ−ベンゾトリアゾール、２−（３′−tert−ブチル−２′−ヒドロキシ−５′−（２−メトキシカルボニルエチル）フェニル）−５−クロロ−ベンゾトリアゾール、２−（３′−tert−ブチル−２′−ヒドロキシ−５′−（２−メトキシカルボニルエチル）フェニル）ベンゾトリアゾール、２−（３′−tert−ブチル−２′−ヒドロキシ−５′−（２−オクチルオキシ−カルボニルエチル）フェニル）ベンゾトリアゾール、２−（３′−tert−ブチル−５′−〔２−（２−エチルヘキシルオキシ）カルボニルエチル〕−２′−ヒドロキシフェニル）ベンゾトリアゾール、２−（３′−ドデシル−２′−ヒドロキシ−５′−メチルフェニル）ベンゾトリアゾール、２−（３′−tert−ブチル−２′−ヒドロキシ−５′−（２−イソオクチルオキシカルボニルエチル）フェニルベンゾトリアゾール、２，２′−メチレン−ビス−〔４−（１，１，３，３−テトラメチルブチル）−６−ベンゾトリアゾール−２−イルフェノール〕；ポリエチレングリコール３００を用いた２−〔３′−tert−ブチル−５′−（２−メトキシカルボニルエチル）−２′−ヒドロキシフェニル〕−２Ｈ−ベンゾトリアゾールのエステル交換生成物；〔Ｒ−ＣＨ2ＣＨ2−ＣＯＯ−ＣＨ2ＣＨ2−〕2−（ここで、Ｒ＝３′−tert−ブチル−４′−ヒドロキシ−５′−２Ｈ−ベンゾトリアゾール−２−イルフェニル）、２−〔２′−ヒドロキシ−３′−（α，α−ジメチルベンジル）−５′−（１，１，３，３−テトラメチルブチル）−フェニル〕ベンゾトリアゾール；２−〔２′−ヒドロキシ−３′−（１，１，３，３−テトラメチルブチル）−５′−（α，α−ジメチルベンジル）−フェニル〕ベンゾトリアゾール。
【０１０３】
２．２  ２−ヒドロキシベンゾフェノン類、例えば４−ヒドロキシ、４−メトキシ、４−オクチルオキシ、４−デシルオキシ、４−ドデシルオキシ、４−ベンジルオキシ、４，２′，４′−トリヒドロキシ及び２′−ヒドロキシ−４，４′−ジメトキシ誘導体。
【０１０４】
２．３  置換及び非置換安息香酸のエステル類、例えば４−tert−ブチル−フェニルサリシラート、フェニルサリシラート、オクチルフェニルサリシラート、ジベンゾイルレゾルシノール、ビス（４−tert−ブチルベンゾイル）レゾルシノール、ベンゾイルレゾルシノール、２，４−ジ−tert−ブチルフェニル３，５−ジ−tert−ブチル−４−ヒドロキシベンゾアート、ヘキサデシル３，５−ジ−tert−ブチル−４−ヒドロキシベンゾアート、オクタデシル３，５−ジ−tert−ブチル−４−ヒドロキシベンゾアート、２−メチル−４，６−ジ−tert−ブチルフェニル３，５−ジ−tert−ブチル−４−ヒドロキシベンゾアート。
【０１０５】
２．４  アクリラート類、例えばエチルα−シアノ−β，β−ジフェニルアクリラート、イソオクチルα−シアノ−β，β−ジフェニルアクリラート、メチルα−カルボメトキシシンナマート、メチルα−シアノ−β−メチル−ｐ−メトキシ−シンナマート、ブチルα−シアノ−β−メチル−ｐ−メトキシ−シンナマート、メチルα−カルボメトキシ−ｐ−メトキシシンナマート及びＮ−（β−カルボメトキシ−β−シアノビニル）−２−メチルインドリン。
【０１０６】
２．５  ニッケル化合物類、例えばｎ−ブチルアミン、トリエタノールアミン若しくはＮ−シクロヘキシルジエタノールアミンのような付加的なリガンドを有するか又は有しない、１：１又は１：２錯体のような２，２′−チオ−ビス−〔４−（１，１，３，３−テトラメチルブチル）フェノール〕のニッケル錯体、ニッケルジブチルジチオカルバマート、モノアルキルエステル、例えば４−ヒドロキシ−３，５−ジ−tert−ブチルベンジルホスホニル酸のメチル又はエチルエステルのニッケル塩、ケトキシム、例えば２−ヒドロキシ−４−メチルフェニルウンデシルケトキシムのニッケル錯体、付加的なリガンドを有するか又は有しない１−フェニル−４−ラウロイル−５−ヒドロキシピラゾールのニッケル錯体。
【０１０７】
２．６  立体障害アミン類、例えばビス（２，２，６，６−テトラメチル−４−ピペリジル）セバカート、ビス（２，２，６，６−テトラメチル−４−ピペリジル）スクシナート、ビス（１，２，２，６，６−ペンタメチル−４−ピペリジル）セバカート、ビス（１−オクチルオキシ−２，２，６，６−テトラメチル−４−ピペリジル）セバカート、ビス（１，２，２，６，６−ペンタメチル−４−ピペリジル）ｎ−ブチル−３，５−ジ−tert−ブチル−４−ヒドロキシベンジルマロナート、１−（２−ヒドロキシエチル）−２，２，６，６−テトラメチル−４−ヒドロキシピペリジンとスクシン酸の縮合物、Ｎ，Ｎ′−ビス（２，２，６，６−テトラメチル−４−ピペリジル）ヘキサメチレンジアミンと４−tert−オクチルアミノ−２，６−ジクロロ−１，３，５−トリアジンの線状又は環状の縮合物、トリス（２，２，６，６−テトラメチル−４−ピペリジル）ニトリロトリアセタート、テトラキス−（２，２，６，６−テトラメチル−４−ピペリジル）−１，２，３，４−ブタン−テトラカルボキシラート、１，１′−（１，２−エタンジイル）−ビス−（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−tert−ブチルベンジル）マロナート、３−ｎ−オクチル−７，７，９，９−テトラメチル−１，３，８−トリアザスピロ〔４．５〕デカン−２，４−ジオン、ビス（１−オクチルオキシ−２，２，６，６−テトラメチルピペリジル）セバカート、ビス（１−オクチルオキシ−２，２，６，６−テトラメチルピペリジル）スクシナート、Ｎ，Ｎ−ビス（２，２，６，６−テトラメチル−４−ピペリジル）ヘキサメチレンジアミンと４−モルホリノ−２，６−ジクロロ−１，３，５−トリアジンの線状又は環状の縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ〔４．５〕デカン−２，４−ジオン、３−ドデシル−１−（２，２，６，６，−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ′−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタン、２，４，６−トリクロロ−１，３，５−トリアジン及び４−ブチルアミノ−２，２，６，���−テトラメチルピペリジンの縮合生成物（CAS Reg. No.〔１３６５０４−９６−６〕）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ〔４，５〕デカン、７，７，９，９−テトラメチル−２−シクロウンデシル−１−オキサ−３，８−ジアザ−４−オキソスピロ〔４，５〕デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ′−ビス−ホルミル−Ｎ，Ｎ′−ビス（２，２，６，６−テトラメチル−４−ピペリジル）ヘキサメチレンジアミン、１，２，２，６，６−ペンタメチル−４−ヒドロキシピペリジンと４−メトキシ−メチレン−マロン酸のジエステル、ポリ〔メチルプロピル−３−オキシ−４−（２，２，６，６−テトラメチル−４−ピペリジル）〕シロキサン、２，２，６，６−テトラメチル−４−アミノピペリジン又は１，２，２，６，６−ペンタメチル−４−アミノピペリジンとマレイン酸無水物−α−オレフィン−コポリマーの反応生成物。
【０１０８】
２．７  オキサミド類、例えば４，４′−ジオクチルオキシオキサニリド、２，２′−ジエトキシオキサニリド、２，２′−ジオクチルオキシ−５，５′−ジ−tert−ブトキサニリド、２，２′−ジドデシルオキシ−５，５′−ジ−tert−ブトキサニリド、２−エトキシ−２′−エチルオキサニリド、Ｎ，Ｎ′−ビス（３−ジメチルアミノプロピル）オキサミド、２−エトキシ−５−tert−ブチル−２′−エトキサニリド、及び２−エトキシ−２′−エチル−５，４′−ジ−tert−ブトキサニリドとのその混合物、ｏ−及びｐ−メトキシ−ジ置換オキサニリドの混合物並びにｏ−及びｐ−エトキシ−ジ置換オキサニリドの混合物。
【０１０９】
２．８  ２−（２−ヒドロキシフェニル）−１，３，５−トリアジン類、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス−（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−〔２−ヒドロキシ−４−（２−ヒドロキシ−３−ブチルオキシ−プロポキシ）フェニル〕−４，６−ビス（２，４−ジメチル）−１，３，５−トリアジン、２−〔２−ヒドロキシ−４−（２−ヒドロキシ−３−オクチルオキシ−プロピルオキシ）フェニル〕−４，６−ビス（２，４−ジメチル）−１，３，５−トリアジン、２−〔４−（ドデシルオキシ／トリデシルオキシ−２−ヒドロキシプロポキシ）−２−ヒドロキシ−フェニル〕−４，６−ビス（２，４−ジ−メチルフェニル）−１，３，５−トリアジン、２−〔２−ヒドロキシ−４−（２−ヒドロキシ−３−ドデシルオキシ−プロポキシ）フェニル〕−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス〔２−ヒドロキシ−４−（３−ブトキシ−２−ヒドロキシ−プロポキシ）フェニル〕−１，３，５−トリアジン、２−（２−ヒドロキシフェニル）−４−（４−メトキシフェニル）−６−フェニル−１，３，５−トリアジン、２−｛２−ヒドロキシ−４−〔３−（２−エチルヘキシル−１−オキシ）−２−ヒドロキシプロピルオキシ〕フェニル｝−４，６−ビス（２，４−ジメチルフェニル）−１，３，５−トリアジン。
【０１１０】
３．金属不活性化剤、例えばＮ，Ｎ′−ジフェニルオキサミド、Ｎ−サリシラル−Ｎ′−サリシロルヒドラジン、Ｎ，Ｎ′−ビス（サリシロイル）ヒドラジン、Ｎ，Ｎ′−ビス（３，５−ジ−tert−ブチル−４−ヒドロキシフェニルプロピオニル）ヒドラジン、３−サリシロイルアミノ−１，２，４−トリアゾール、ビス（ベンジリデン）オキサリルジヒドラジン、オキサニリド、イソフタロイルジヒドラジド、セバコイルビスフェニルヒドラジド、Ｎ，Ｎ′−ジアセチルアジポイルジヒドラジド、Ｎ，Ｎ′−ビス（サリシロイル）オキサリルジヒドラジドＮ，Ｎ′−ビス（サリシロイル）チオプロピオニルジヒドラジド。
【０１１１】
４．ホスファイト類及びホスホナイト類、例えばトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−tert−ブチルフェニル）ホスファイト、ジイソデシルペンタエリスリトールジホスファイト、ビス（２，４−ジ−tert−ブチルフェニル）ペンタエリスリトールジホスファイト、ビス（２，６−ジ−tert−ブチル−４−メチルフェニル）−ペンタエリスリトールジホスファイト、ジイソデシルオキシペンタエリスリトールジホスファイト、ビス（２，４−ジ−tert−ブチル−６−メチルフェニル）ペンタエリスリトールジホスファイト、ビス（２，４，６−トリス（tert−ブチルフェニル）ペンタエリスリトールジホスファイト、トリステアリルソルビトールトリホスファイト、テトラキス（２，４−ジ−tert−ブチルフェニル）４，４′−ビフェニレンジホスホナイト、６−イソオクチルオキシ−２，４，８，１０−テトラ−tert−ブチル−１２Ｈ−ジ−ベンズ〔ｄ，ｇ〕−１，３，２−ジオキサホスホシン、６−フルオロ−２，４，８，１０−テトラ−tert−ブチル−１２−メチル−ジベンズ〔ｄ，ｇ〕−１，３，２−ジオキサホスホシン、ビス（２，４−ジ−tert−ブチル−６−メチルフェニル）メチルホスファイト、ビス（２，４−ジ−tert−ブチル−６−メチルフェニル）エチルホスファイト、２，２′，２″−ニトリロ〔トリエチルトリス（３，３′，５，５′−テトラ−tert−ブチル−１，１′−ビフェニル−２，２′−ジイル）ホスファイト〕、２−エチルヘキシル（３，３′，５，５′−テトラ−tert−ブチル−１，１′−ビフェニル−２，２′−ジイル）ホスファイト。
【０１１２】
特に好適なものは、以下のホスファイト類である。
トリス（２，４−ジ−tert−ブチルフェニル）ホスファイト（Ciba-Geigy Irgafos 168（商標))、トリス（ノニルフェニル）ホスファイト。
【０１１３】
【化６】
0005497077.tif 000007
【０１１４】
５．ヒドロキシアミン類、例えば、Ｎ，Ｎ−ジベンジルヒドロキシアミン、Ｎ，Ｎ−ジエチルヒドロキシアミン、Ｎ，Ｎ−ジオクチルヒドロキシアミン、Ｎ，Ｎ−ジラウリルヒドロキシアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化タロウアミンから誘導されたＮ，Ｎ−ジアルキルヒドロキシルアミン。
【０１１５】
６．ニトロン類、例えば、Ｎ−ベンジル−アルファ−フェニル−ニトロン、Ｎ−エチル−アルファ−メチル−ニトロン、Ｎ−オクチル−アルファ−ヘプチル−ニトロン、Ｎ−ラウリル−アルファ−ウンデシル−ニトロン、Ｎ−テトラデシル−アルファ−トリデシル−ニトロン、Ｎ−ヘキサデシル−アルファ−ペンタデシル−ニトロン、Ｎ−オクタデシル−アルファ−ヘプタデシル−ニトロン、Ｎ−ヘキサデシル−アルファ−ヘプタデシル−ニトロン、Ｎ−オクタデシル−アルファ−ペンタデシル−ニトロン、Ｎ−ヘプタデシル−アルファ−ヘプタデシル−ニトロン、Ｎ−オクタデシル−アルファ−ヘキサデシル−ニトロン、Ｎ，Ｎ−ジアルキルヒドロキシアミンから誘導されたタロウアミンから誘導されたニトロン。
【０１１６】
７．チオ相乗剤類、例えば、ジラウリルチオジプロピオナート又はジステアリルチオジプロピオナート。
【０１１７】
８．ペルオキシ捕捉剤類、例えばβ−チオジプロピオン酸のエステル、例えばラウリル、ステアリル、ミリスチル又はトリデシルエステル、メルカプトベンズイミダゾール又は２−メルカプトベンズイミダゾールの亜鉛塩、亜鉛ジブチルジチオカルバマート、ジオクタデシルジスルフィド、ペンタエリスリトールテトラキス（β−ドデシルメルカプト）プロピオナート。
【０１１８】
９．ポリアミド安定剤類、例えば、ヨウ化物及び／又はリン化合物と組み合わせた銅塩、並びに２価のマンガン塩。
【０１１９】
１０．塩基性共−安定剤類、例えば、メラミン、ポリビニルピロリドン、ジシアンジアミド、トリアリルシアヌラート、ウレア誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘノール酸マグネシウム、ステアリン酸マグネシウム、リシノール酸ナトリウム及びパルミチン酸カリウム、アンチモンピロカテコラート又は亜鉛ピロカテコラート。
【０１２０】
１１．造核剤類、例えば、タルクのような無機物質、チタニウムジオキシド又はマグネシウムオキシドのような金属オキシド、好適にはアルカリ土類金属のリン酸塩、カルボネート又は硫酸塩；モノ−又はポリカルボン酸のような有機化合物及びその塩、例えば４−tert−ブチル安息香酸、アジピン酸、ジフェニル酢酸、コハク酸ナトリウム又は安息香酸ナトリウム；イオン性コポリマー（イオノマー）のようなポリマー性化合物。
【０１２１】
１２．充填剤及び強化剤類、例えば、炭酸カルシウム、シリケイト、ガラス繊維、ガラス玉、アスベスト、タルク、カオリン、マイカ、硫酸バリウム、金属オキシド及び水酸化物、カーボンブラック、グラファイト、木材粉及び他の天然生成物若しくは合成繊維の繊維又は粉。
【０１２２】
１３．他の添加剤、例えば、可塑剤、潤滑剤、乳化剤、顔料、流動化添加剤、触媒、流動調節剤、光増白剤、難燃剤、静電防止剤及び発泡剤。
【０１２３】
１４．ベンゾフラン及びインドリン類、例えば、U.S.4,325,863；U.S.4,338,244；U.S.5,175,312；U.S.5,216,052；U.S.5,252,643；DE-A-4316611；DE-A-4316622；DE-A-4316876；EP-A-0589839又はEP-A-0591102に開示されているそれら、又は３−〔４−（２−アセトキシエトキシ）−フェニル〕−５，７−ジ−tert−ブチル−ベンゾフラン−２−オン、５，７−ジ−tert−ブチル−３−〔４−（２−ステアロイルオキシエトキシ）フェニル〕ベンゾフラン−２−オン、３，３′−ビス〔５，７−ジ−tert−ブチル−３−（４−〔２−ヒドロキシエトキシ〕フェニル）ベンゾフラン−２−オン〕、５，７−ジ−tert−ブチル−３−（４−エトキシフェニル）ベンゾフラン−２−オン、３−（４−アセトキシ−３，５−ジメチルフェニル）−５，７−ジ−tert−ブチル−ベンゾフラン−２−オン、３−（３，５−ジメチル−４−ピバロイルオキシフェニル）−５，７−ジ−tert−ブチル−ベンゾフラン−２−オン、３−（３，４−ジメチルフェニル）−５，７−ジ−tert−ブチル−ベンゾフラン−２−オン、３−（２，３−ジ−メチルフェニル）−５，７−ジ−tert−ブチル−ベンゾフラン−２−オン。
【０１２４】
添加される更なる安定剤の性質及び量は、安定化すべき基質の性質及び意図する用途により決定される。多くの場合、安定化すべきポリマーに基づいて、０．１〜５重量％が用いられる。
【０１２５】
特に好都合なものとして、式（Ｉ）の化合物は、成分Ａ）として合成有機ポリマー、特に熱可塑性ポリマー、ペイントのような被覆のための結合剤、例えば複写材料、特に写真材料を含む組成物で用いることができる。
【０１２６】
安定化すべき基質が特に上述したように合成有機ポリマー又はプレポリマーである場合、本発明の組成物は、初めの除外物、（２，４，６−トリス（２−ヒドロキシ−４−〔１−エチルオキシカルボニル−１−メチルエトキシ〕フェニル）−１，３，５−トリアジン）又は短鎖Ｒ9（メチル又はエチル）である化合物も含むことができる。
【０１２７】
安定化すべき基質が写真材料又はカラーカップラーのようなその成分であり、かつ式（XV）：
【０１２８】
【化７】
0005497077.tif 000008
【０１２９】
（式中、Ｘ1は、複素原子を含むか又は含まない炭化水素基であり、そしてＸ2及びＸ11は、互いに独立して、水素であるか、又は複素原子を含むか又は含まない炭化水素基である）の化合物を含まない場合には、本発明の組成物は、初めの除外物、（２，４，６−トリス（２−ヒドロキシ−４−〔１−エチルオキシカルボニル−１−メチルエトキシ〕フェニル）−１，３，５−トリアジン）又は短鎖Ｒ9（メチル又はエチル）である化合物も含むことができる。
【０１３０】
これらの組成物のうちで、好適な化合物は、上述されている。
【０１３１】
本発明により好適に安定化される複写材料、特にカラー写真材料は、例えばResearch Disclosure 1990, 31429 (p 474-480)、US-A-5538840 26欄〜106欄、GB-A-2319523又はDE-A-19750906 22頁15行〜105頁32行に記載されている。好適なものは、ハロゲン化銀を含む層又はカラー写真材料の保護層、特にカラーフィルム又はカラー写真紙での用途である。
【０１３２】
適切な熱可塑性ポリマーの例は、ポリオレフィン（例えば、上述の１．〜３．項による）及び主鎖に複素原子、例えば主鎖に窒素又は酸素を含むポリマー、例えば窒素、酸素及び／又は硫黄、特に窒素又は酸素を含むポリマーであり；そのようなポリマーの例は、上記の表、とりわけ１３．〜２０．項に与えられている。かつそれらのうち、特に重要なものは、ポリアミド、ポリエステル及びポリカーボナート（１７．〜１９．）である。
【０１３３】
合成有機ポリマー又はプレポリマーへの組み込みは、本発明の化合物を、いかなる更なる添加剤と一緒にか、又は一緒ではなく慣用の方法により加えることにより行われる。組み込みは、賢明には形態形成の前又は間に、例えば粉末成分を混合するか、又はポリマーの溶融物又は溶液へ安定剤を加えるか、あるいは引き続き溶媒を蒸発させるか、又はさせないで、ポリマーへ、溶解させたか又は分散させた化合物を塗布することにより行われる。エラストマーの場合には、これらはラッテクスとして安定化させることができる。本発明の化合物のポリマーへの組み込みのための別の可能性は、相当するモノマーの重合の前若しくは間及び／又は架橋の前に、それらを加えることである。
【０１３４】
本発明の化合物、又はそれらの混合物は、安定化すべきプラスチックスへ、それらの化合物を例えば２．５〜２５重量％の濃度で含むマスターバッチの形態で加えることもできる。
【０１３５】
本発明の化合物は、賢明には、以下の方法で混入することができる：
−乳化物又は分散物（例えば、ラッテクス又は乳化ポリマーへ）として
−添加成分又はポリマー混合物の混合の間に乾燥混合物として
−加工装置（例えば、押出し機、内部ミキサーなど）中への直接の添加により
−溶液又は熔融物として。
【０１３６】
この方法で得られる安定化された組成物は、慣用の方法、例えば熱加圧、回転（sppining）、押出し又は射出成形により、成形製品、例えば繊維、フィルム、テープ、多層シートを含むシート、容器、パイプ及び他の形態物へ変換することができる。
【０１３７】
したがって、本発明は、更に、成形品を製造するための新規なポリマー組成物の用途を提供する。
【０１３８】
また、興味があるものは、多層システムでの用途である。この場合、式（Ｉ）の比較的大量の安定剤、例えば１〜１５重量％を含む本発明のポリマー組成物を、式（Ｉ）の安定剤を少量含むか又は含まないポリマーから形成された製品に薄層（１０〜１００μm）で塗布する。塗布は、同時に基本製品の形成と同時に、例えば共押出しにより製造することができる。外部層又は仕上げた製品の内部層は、ＵＶフィルターの機能を有し、それはＵＶ光に対して製品内部を保護する。外部層は、式（Ｉ）の安定剤の少なくとも１種の好適には１〜１５重量％、特に５〜１０重量％を含む。
【０１３９】
したがって、１０〜１００μmの厚さでの外側層が本発明のポリマー組成物からなり、一方、内部層が式（Ｉ）の安定剤を少量含むか又は含まない、多層システムを得るために本発明のポリマー組成物の用途が、また本発明により提供される。
【０１４０】
この方法で安定化されたポリマーは、高い耐候性、特にＵＶ光に対する高い安定性を特徴としている。結果として、長期の屋外使用でさえも、それらは、それらの機械的特性、及びそれらの色及び光沢を保持している。
【０１４１】
特に興味があるものは、被覆、例えばペイントのための安定剤として、式（Ｉ）の新規な化合物の用途である。したがって、本発明は、成分Ａが被覆のための、フィルム形成性結合剤又は含浸剤であるそれらの組成物を提供する。
【０１４２】
新規な被覆組成物は、好適には、固体結合剤（Ａ）の１００重量部当り、（Ｂ）０．０１〜１０重量部、特に０．０５〜１０重量部、特別に０．１〜５重量部を含む。
【０１４３】
多層システム、ここで可能であり、外側層での新規な安定剤（成分（Ｂ））は、比較的高く、固体結合剤（Ａ）１００重量部当り、例えば（Ｂ）１〜１５重量部、特に（Ｂ）３〜１０重量部であることができる。
【０１４４】
被覆での新規安定剤の使用は、薄片化、すなわち基質から被覆の薄片化を防止する利点を伴う。この利点は、金属性基質上の多層システムを含む金属性基質の場合に、特に重要である。
【０１４５】
結合剤（成分（Ａ））は、原理的に、工業で慣用的であるいかなる結合剤であることもでき、例えばUllmann's Encyclopedia of Industrial Chemistry, 5th Edition, Vol. A18, PP368-426, VCH, Weinheim 1991に記載されているそれらである。一般的に、それは、熱可塑性又は熱硬化性樹脂、主として熱硬化性樹脂に基づくフィルム形成性結合剤である。それらの例は、アルキド、アクリル、ポリエステル、フェノール、メラミン、エポキシ及びポリウレタン樹脂並びにそれらの混合物である。
【０１４６】
成分（Ａ）は、常温−硬化性又は熱−硬化性結合剤であることができ；硬化触媒の添加が、好都合であることができる。結合剤の硬化を促進する適切な触媒は、例えばUllmann's Encyclopedia of Industrial Chemistry, 5th Edition, Vol. A18, P469, VCH Verlagsgesellschaft, Weinheim 1991に記載されている。
【０１４７】
好適なものは、成分（Ａ）が官能的アクリラート樹脂及び架橋剤を含む結合剤である被覆組成物である。
【０１４８】
特定の結合剤を有する被覆組成物の例は、以下のものである：
１．硬化触媒の添加又は添加なしの、常温又は熱−架橋性アルキド、アクリラート、ポリエステル、エポキシ又はメラミン樹脂又はそのような樹脂の混合物（所望ならば、硬化触媒と一緒に）に基づくペイント；
２．ヒドロキシル−含有アクリラート、ポリエステル又はポリエーテル樹脂及び脂肪族若しくは芳香族イソシアナート、イソシアヌラート又はポリイソシアナートに基づく２成分ポリウレタンペイント；
３．ブロックイソシアナート、イソシアヌラート又はポリイソシアナートに基づく１成分ポリウレタンペイント（それらは、加熱中に解ブロックされる）；
所望ならばメラミン樹脂の添加も、可能である；
４．脂肪族又は芳香族ウレタン又はポリウレタン及びヒドロキシル−含有アクリラート、ポリエステル又はポリエーテル樹脂（所望ならば、硬化触媒と一緒に）に基づく１成分ポリウレタンペイント；
５．硬化触媒の添加又は添加なしの、ウレタン構造中に遊離のアミン基を有する脂肪族又は芳香族ウレタンアクリラート又はポリウレタンアクリラート及びメラミン樹脂又はポリエーテル樹脂に基づく１成分ポリウレタンペイント；
６．（ポリ）ケチミン及び脂肪族若しくは芳香族イソシアナート、イソシアヌラート又はポリイソシアナートに基づく２成分ペイント；
７．（ポリ）ケチミン及び不飽和アクリラート樹脂又はポリアセトンアセタート樹脂又はメタクリルアミドグリコラートメチルエステルに基づく２成分ペイント；
８．カルボキシ−又はアミノ−含有ポリアクリラート及びポリエポキシドに基づく２成分ペイント；
９．無水物基を有するアクリラート樹脂又はポリヒドロキシ又はポリアミノ成分に基づく２成分ペイント；
１０．アクリラート−含有無水物及びポリエポキシドに基づく２成分ペイント；
１１．（ポリ）オキサゾリン及び無水物基を含むアクリラート樹脂、又は不飽和アクリラート樹脂、又は脂肪族若しくは芳香族イソシアナート、イソシアヌラート又はポリイソシアナートに基づく２成分ペイント；
１２．不飽和ポリアクリラート及びポリマロナートに基づく２成分ペイント；
１３．エーテル化メラミンン樹脂との組み合わせで、外見上架橋性アクリラー樹脂に基づく熱可塑性ポリアクリラートペイント；
１４．シロキサン−改質又はフッ素改質アクリラート樹脂に基づくペイントシステム。
【０１４９】
成分（Ａ）及び（Ｂ）に加えて、本発明の被覆組成物は、好適には、成分（Ｃ）として、上述のセクション２．１、２．６及び２．８の上述の表に述べたように、立体障害アミンタイプ、２−（２−ヒドロキシフェニル）−１，３，５−トリアジン及び／又は２−ヒドロキシフェニル−２Ｈ−ベンゾトリアゾールタイプの光安定剤を含む。好都合に付け加えられる２−（２−ヒドロキシフェニル）−１，３，５−トリアジンの光安定剤のための更なる例は、例えば刊行物、US-A-4619956、EP-A-434608、US-A-5198498、US-A-5322868、US-A-5369140、US-A-5298067、WO-94/18278、EP-A-704437、GB-A-2297091及びWO-96/28431に記載されている。特定の技術的興味は、２−（２−ヒドロキシフェニル）−１，３，５−トリアジン及び／又は２−ヒドロキシフェニル−２Ｈ−ベンゾトリアゾール、特に２−（２−ヒドロキシフェニル）−１，３，５−トリアジンの添加である。
【０１５０】
最大の光安定化を達成するために、上述の２．６の表の例で述べたように、立体障害アミンを添加することは、特に興味がある。したがって、本発明は、成分（Ａ）及び（Ｂ)に加えて、成分（Ｃ）として、立体障害アミンタイプの光安定剤を含む被覆組成物に関する。
【０１５１】
この安定剤は、好適には、少なくとも１個の下記式：
【０１５２】
【化８】
0005497077.tif 000009
【０１５３】
（式中、
Ｇは、水素又はメチル、特に水素である）の基を含む２，２，６，６−テトラアルキルピペリジン誘導体である。
【０１５４】
成分（Ｃ）は、好適には固型結合剤１００部当り、０．０５〜５重量部の量で用いられる。
【０１５５】
成分（Ｃ）として用いることができる２，２，６，６−テトラアルキルピペリジン誘導体の例は、EP-A-356677、3−17頁セクションａ）〜ｆ）に記載されている。このEP-Aのそれらのセクションは、本発明の部分として参照されている。以下のテトラアルキルピペリジン誘導体を用いることが特に賢明である。
【０１５６】
ビス（２，２，６，６−テトラメチルピペリジン−４−イル）スクシナート、
ビス（２，２，６，６−テトラメチルピペリジン−４−イル）セバケート、
ビス（１，２，２，６，６−ペンタメチルピペリジン−４−イル）セバケート、
ジ（１，２，２，６，６−ペンタメチルピペリジン−４−イル）ブチル（３，５−ジ−tert−ブチル−４−ヒドロキシベンジル）マロナート、
ビス（１−オクチルオキシ−２，２，６，６−テトラメチルピペリジン−４−イル）セバケート、
テトラ（２，２，６，６−テトラメチルピペリジン−４−イル）ブタン−１，２，３，４−テトラカルボキシラート、
テトラ（１，２，２，６，６−ペンタメチルピペリジン−４−イル）ブタン−１，２，３，４−テトラカルボキシラート、
２，２，４，４−テトラメチル−７−オキサ−３，２０−ジアザ−２１−オキソジスピロ〔５．１．１１．２〕ヘンエイコサン、
８−アセチル−３−ドデシル−１，３，８−トリアザ−７，７，９，９−テトラメチルスピロ〔４，５〕−デカン−２，４−ジオン、
１，１−ビス（１，２，２，６，６−ペンタメチルピペリジン−４−イル−オ
キシカルボニル）−２−（４−メトキシフェニル）−エタン、又は下記式：
【０１５７】
【化９】
0005497077.tif 000010
【０１５８】
【化１０】
0005497077.tif 000011
【０１５９】
の化合物。
【０１６０】
成分（Ａ）、（Ｂ）及び必要ならば（Ｃ）の他に、この被覆組成物は、更なる成分を含むことができ、例は、溶媒、顔料、染料、可塑剤、安定剤、チキソトロピー剤、乾燥触媒及び／又は均一剤である。可能な成分の例は、Ullmann's Encyclopedia of Industrial Chemistry, 5th Edition, Vol. A18, P429-471, VCH, Weinheim 1991に記載されている。
【０１６１】
可能な乾燥触媒又は硬化触媒の例は、例えば有機金属化合物、アミン、アミノ含有樹脂及び／又はホスフィンである。有機金属化合物の例は、金属カルボキシラート、特に、金属類、Ｐｂ、Ｍｎ、Ｃｏ、Ｚｎ、Ｚｒ若しくはＣｕ、又は金属キレート、特にＡｌ、Ｔｉ若しくはＺｒのそれらである、又は例えば有機すす化合物のような有機金属化合物である。
【０１６２】
金属カルボキシラートの例は、Ｐｂ、Ｍｎ又はＺｎのステアラート、Ｃｏ、Ｚｎ又はＣｕのオクトアート、Ｍｎ及びＣｏのナフテナート、又は相当するリノレアート、レジナート若しくはタラートである。
【０１６３】
金属キレートの例は、アセチルアセトン、エチルアセチルアセタート、サルシルアルデヒド、サルシルアルドキシム、ｏ−ヒドロキシアセトフェノン又はエチルトリフルオロロアセチルアセタートのチタニウム、ジルコニウムキレート及びそれらの金属のアルコシドである。
【０１６４】
有機化合物の例は、ブチルスズオキシド、ジブチルジラウラート又はジブチルジオクトアートである。
【０１６５】
アミンの例は、特に、第三アミン、例えばトリブチルアミン、トリエタノールアミン、Ｎ−メチルジエタノールアミン、Ｎ−ジメチルエタノールアミン、Ｎ−エチルモルホリン、Ｎ−メチルモルホリン又はジアザビシクロオクタン（トリエチレンジアミン）及びそれらの塩である。更なる例は、第四級アンモニウム塩、例えばトリエチルベンジルアンモニウムクロリドである。
【０１６６】
アミノ−含有樹脂は、同時に結合剤及び硬化触媒である。それの例は、アミノ−含有アクリラートコポリマーである。
【０１６７】
用いられる硬化触媒は、ホスフィン、例えばトリフェニルホスフィンであることができる。
【０１６８】
新規な被覆組成物は、放射線−硬化性被覆組成物であってもよい。この場合、結合剤は、実質的にエチレン性不飽和結合（プレポリマー）を有するモノマー性又はオリゴマー性化合物であり、それは、以下の適用において、化学線照射により、硬化し得る、すなわち架橋された、高分子量物質に変換される。含まれるシステムが、ＵＶ−硬化システムであるとき、それは、一般に、更に光開始剤を含む。相当するシステムは、上述の刊行物、Ullmann's Encyclopedia of Industrial Chemistry, 5th Ed., Vol. A18, pp451-453, VCH, Weinheim 1991に記載されている。放射線−硬化被覆組成物において、新規な安定混合物は、立体障害アミンの添加なしでも用いることができる。
【０１６９】
本発明の被覆組成物は、どのような所望の基質、例えば金属、木材、プラスチックス又はセラミック材料にも適用することができる。それらは、自動車の塗装においてのベースコートとして用いられる。もしトップコートが二つの層を有するならば、その下層は着色され、そして上層は着色されなく、新規な被覆組成物は、上層若しくは下層のどちらか、又は両方の層で用いることができるが、好適には下層（着色された層）で用いられる。
【０１７０】
また、好適なものは、木材表面を保護するための本化合物の用途、例えば式（Ｉ）の化合物をワニス、ペイント、着色剤又は木材上の含浸剤の組み込みによる用途である。したがって、本発明は、また、光、酸素及び／又は熱による損傷し得る影響に対して、式（Ｉ）の化合物の安定化有効量の組み込み又は塗布により木材表面を安定化する方法、例えば木材表面での被覆、特にワニス、ペイント又は含浸剤に関する。式（Ｉ）の化合物は、効果的に木材基質の黄色化を減少させる。式（Ｉ）の化合物は、着色剤の部分、含浸剤又はトップコートの部分として塗布することができる。
【０１７１】
木材基質に塗布した場合、それはＲ9がＲ11と同義である、式（Ｉ）の化合物、１（２，４，６−ヒドロキシ−４−〔１−エチルオキシカルボニル−１−メチルエトキシ〕フェニル）−１，３，５−トリアジン）を用いることができる。好適な化合物は、上記に記載されている。
【０１７２】
しばしば、立体障害アミンは、また、好適には、結合剤及び溶媒の全重量に基づいて０．１〜１０％、更に好適には０．２〜５％、最も好適には０．２〜２重量％の量で存在する。特に、立体障害アミンは、EP-A-309401に記載されているように、又は相当するＮ−オキシド及びそれらの塩は、特に例えば木材塗布において有用である。
【０１７３】
木材被覆が、着色剤又は含浸剤である場合に、好適には溶媒は、例えば脂肪族炭化水素、脂環式炭化水素、芳香族炭化水素、アルコール、エーテル、エステル、ケトン、グリコール、グリコールエーテル、グリコールエステル、ポリグリコール又はそれらの混合物からなる群から選択されて用いられる。好適には、この場合、結合剤は、アルキド樹脂、改質アルキド樹脂、自然架橋又は非自然架橋アクリル樹脂、ポリエステル樹脂、乾燥油、フェノール樹脂、ニトロセルロース又はそれらの混合物から選択される。
【０１７４】
殺草剤又は殺虫剤のような通常の添加剤が、可能である。有用な殺草剤の例は、トリブチル錫オキシド、フェニル水銀塩、銅ナフテナート、１−クロロナフタレン又はペンタクロロフェノールである。有用な殺虫剤の例は、ＤＤＴ、ジエルドリン、リンダン、アザコナゾール、シペルメチン、ベンズアルコニウム塩酸塩、プロピコナゾール又はパラチオンである。
【０１７５】
木材被覆のために適切ないかなる被覆組成物も、更なるトップコートとして用いることができる。それは、通常、有機溶媒中若しくは水中又は水及び溶媒の混合物中に溶解又は分散された結合剤を含む。結合剤は、典型的には、空気中で乾燥するか、又は室温で硬化する表面被覆樹脂であることができる。そのような結合剤の例は、ニトロセルロール、ポリビニルアセタート、ポリ塩化ビニル、不飽和ポリエステル樹脂、ポリアクリラート、ポリウレタン、エポキシ樹脂、フェノール樹脂、及び特にアルキド樹脂である。結合剤は、また異なる表面被覆樹脂の混合物であることができる。結合剤が硬化性結合剤であるならば、それらは、通常硬化剤及び／又は促進剤と一緒に用いられる。
【０１７６】
このトップコートは、光重合性化合物の、放射線−硬化性、溶媒を含まない光重合性化合物である。説明的例は、アクリラート類若しくはメタクリラート類の混合物、不飽和ポリエステル／スチレン混合物又は他のエチレン性不飽和モノマー若しくはオリゴマーの混合物である。
【０１７７】
トップコートは、可溶性染料及び／又は顔料及び／又は充填剤を含むことができる。顔料は、有機、無機又は金属性顔料であることができる。顔料は、不透明又は例えば透明鉄オキシドのような透明であることができる。充填剤は、典型的にはカオリン、炭酸カルシウム又は珪酸アルミニウムであることができる。好適にはトップコートは、透明ワニスであり、すなわちそれは溶解しないものを含まない。
【０１７８】
本発明は、以下の適用に特に有用である：
家具、寄木床、ボール紙又は木工品のような屋内用品；
フェンス、建築部材、木製覆い（wooden fronts）、窓枠など。
【０１７９】
最大の安定化が必要とされる場合に、完全な木材保護システムが、適用されることができる。この木材保護システムは、本発明による含浸剤、場合により中間層及び最終のトップコートを含むことができ、それらは前述のように安定化されることができる。
【０１８０】
新規な被覆組成物は、慣用の方法、例えば刷毛、噴霧、注入、浸し、電気泳動により、基質に適用することができる。Ullmann's Encyclopedia of Industrial Chemistry, 5th Ed., Vol. A18, pp491-500参照。
【０１８１】
結合剤システムに従い、被覆物は、室温又は加熱により硬化させることができる。被覆は、好適には、５０〜１５０℃で硬化され、粉体被覆の場合には、より高い温度でさえも硬化される。
【０１８２】
本発明により得られる被覆物は、光、酸素及び熱の損傷効果に対して優れた耐性を有し、特にこのようにして得られた被覆物、例えばペイントの光安定性及び耐候性について言及されるべきである。
【０１８３】
したがって、本発明は、被覆物、特にペイント（それは、式（Ｉ）の化合物を添加することにより、光、酸素及び熱の損傷効果に対して安定化されている）を、また、提供する。このペイントは、好適には、自動車のベースコート又は木材被覆である。本発明は、更に、有機ポリマーに基づく被覆を、光、酸素及び熱による損傷に対して安定化する方法に関し、それは、被覆組成物に式（Ｉ）の化合物の混合物を混合することを含み、及び光、酸素及び熱による損傷に対しての安定剤として被覆組成物中でのそれらの化合物の用途にも関する。
【０１８４】
被覆組成物は、結合剤が可溶である有機溶媒又は溶媒混合物を含むことができる。そうでなければ、被覆組成物は、水性溶液又は分散物であることもできる。ビヒクルは、有機溶媒及び水の混合物であることもできる。被覆組成物は、高固型ペイント又は溶媒なしであることもできる（例えば、粉体被覆）。粉体被覆は、例えば、Ullman's Encyclopedia of Industrial Chemistry, 5th Ed., Vol. A18, pp.438-444に記載されているようなそれらである。粉体被覆材料は、粉体のスラリー（水中の粉体の分散物）であることもできる。
【０１８５】
顔料は、無機、有機又は金属性顔料であることができる。この新規な被覆組成物は、好適には顔料を含まず、透明被覆として用いられる。
【０１８６】
同様に、好適なものは、自動車工業で用いられるベースコートとして、特にペイント仕上げの顔料着色としての被覆組成物の用途である。しかしながら、トップコートでの用途も可能である。
【０１８７】
安定剤（成分Ｂ）は、式（Ｉ）の化合物の２種又は３種以上の混合物であることができる。
【０１８８】
以下の実施例は、いかなる制限も意図するものではなく、本発明を更に記載している。ここでの部及びパーセントは、重量であり；室温と述べた例は、それにより２０〜２５℃の範囲を意味する。クロマトグラフィのためのそれらのような溶媒混合物の場合に、示された部は、容量である。特に断らない限り、これらの定義が、用いられる。
【０１８９】
以下の略号が、用いられる。
ＴＨＦ                テトラヒドロフラン
abs.                  無水
m.p.                  融点又は融点範囲
ＮＭＲ                核磁気共鳴
torr                  トリチェリ；mmHg(１torr は約１３３Pa)
Tg                    ガラス転移点；
ｈ                    時間
【０１９０】
以下の化合物は、式（Ｉ）の化合物の例である；接尾辞−ｎは、それぞれの場合に、直鎖基を意味し、接尾辞−ｉは、異なる異性体基を意味する。
【０１９１】
【表１】
0005497077.tif 000012
【実施例】
【０１９２】
実施例１：２，４，６−トリス（４−〔１−エトキシカルボニル−１−メチルエトキシ−２−ヒドロキシフェニル〕−１，３，５−トリアジン（化合物１）
無水エタノール１．００リットル中の２，４，６−トリス（２，４−ジヒドロキシフェニル）−１，３，５−トリアジン２０３ｇ（０．５０mol）、エチルα−ブロモイソブチラート（Fluka、９７％）６４４ｇ（３．３０mol）及びナトリウムエトキシド（Fluka、＞９５％）１１２ｇ（１．６５mol）の混合物を、窒素下で、攪拌しながら７８℃に加熱した。１．５ｈ、３．５ｈ及び４．５ｈの間隔で、ナトリウムエトキシド（Fluka、＞９５％）３７．４ｇ（０．５５mol）を、この反応混合物に加えた。６時間後、２５℃に冷却し、２％塩酸１．００リットル中に注加した。水性相を酢酸エチルで抽出し、有機相を硫酸マグネシウムで乾燥した。溶媒を真空下に留去し、標題化合物を、イソプロパノールからの再結晶により、淡黄色粉末として得た（融点１５０℃）
【０１９３】
実施例２：２，４，６−トリス（４−〔１−メトキシカルボニル−１−メチルエトキシ−２−ヒドロキシフェニル〕−１，３，５−トリアジン（化合物２）
無水エタノール１．００リットル中の２，４，６−トリス（２，４−ジヒドロキシフェニル）−１，３，５−トリアジン４０．５ｇ（０．１００mol）、メチルα−ブロモイソブチラート（Fluka、９７％）１１９ｇ（０．６６０mol）及びナトリウムメトキシド（Fluka、＞９５％）１７．８ｇ（０．３３０mol）を、窒素下で、攪拌しながら７８℃に加熱した。２ｈ後、ナトリウムメトキシド（Fluka、＞９５％）１７．８ｇ（０．３３０mol）を、この反応混合物に加えた。１６時間後、２５℃に冷却し、２％塩酸１．００リットル中に注加した。水性相を酢酸エチルで抽出し、有機相を硫酸マグネシウムで乾燥した。溶媒を真空下に留去し、標題化合物を、シリカゲル（Fluka、サイズ６０シリカゲルガ、０．０４０〜０．０６３mm）カラムクロマトグラフィにより、淡黄色粉末として得た（融点１３１℃）
【０１９４】
実施例３：２，４，６−トリス（４−〔１−ｎ−ブチルオキシカルボニル−１−メチルエトキシ〕−２−ヒドロキシフェニル）−１，３，５−トリアジン（化合物３）
キシレン２０ml中の２，４，６−トリス（４−〔１−エトキシカルボニル−１−メチルエトキシ〕−２−ヒドロキシフェニル）−１，３，５−トリアジン（化合物１）３．００ｇ（４．００mmol）、ｎ−ブタノール５．９０ｇ（８０．０mmol）及びジブチルチンオキシド０．６０ｇ（２．４０mmol）を、１６ｈ沸騰加熱した。生成したエタノールを、反応の間に留去した。反応の終りに、溶媒を真空下で留去した。得られた残渣を、５：１ヘキサン／ジエチルエーテルによるシリカゲル（Fluka、サイズ６０シリカゲルガ、０．０４０〜０．０６３mm）クロマトグラフィに付した。溶媒を除いたのち、長期放置により結晶する黄色油状物として生成物を得た：m.p.８６〜９１℃。
【０１９５】
実施例４〜１１：実施例３に記載した方法又はGB-A-2273498に記載されたエステル交換手法と類似の方法により、化合物４〜１１を化合物１及び以下の出発物質から得た。
【０１９６】
【表２】
0005497077.tif 000013
【０１９７】
実施例１２〜１４：２，４，６−トリス（４−〔１−（Ｎ−ヘキシルアミノカルボニル−１−メチルエトキシ−２−ヒドロキシフェニル〕−１，３，５−トリアジン（化合物１２）
【０１９８】
【化１１】
0005497077.tif 000014
【０１９９】
無水キシレン６０ml中の２，４，６−トリス（４−〔１−エトキシカルボニル−１−メチルエトキシ〕−２−ヒドロキシフェニル）−１，３，５−トリアジン（化合物１）１０．５ｇ（０．０１４mmol）、ヘキシルアミン２８．３ｇ（０．２８mol）及びジブチルチンオキシド２．１ｇ（０．００８５mol）の混合物を、アルゴン下に１３０℃で５日間加熱した。溶媒を真空下で留去した。カラムクラマトグラフィにより、標題化合物（化合物１２；1ＨＮＭＲ（ＣＤＣｌ3）：0.82(m, 9H), 1.25 (m, 18H), 1.49-1.60 (m, 9H), 1.65 (s, 27H), 3.30 (d, t, J=7.5Hz, J=6Hz, 6H), 6.38 (t, J=6.0, 3H), 6.57-6.60 (m, 6H), 8.05 (d, J=8.6Hz, 3H), 13.16 (s, 3H)）及び
２，４−ビス（４−〔１−エトキシカルボニルー１−メチルエトキシ〕−２−ヒドロキシフェニル）−６−モノ−（４−〔１−（Ｎ−ヘキシルアミノカルボニル）−１−メチルエトキシ〕−２−ヒドロキシフェニル）−１，３，５−トリアジン（化合物１３；1ＨＮＭＲ（ＣＤＣｌ3）：0.82 (m, 3H), 1.24-1.29 (m, 12H),1.65 (s, 9H), 1.70 (s, 9H), 3.30 (q, J=6.7Hz, 2H), 4.27 (q, J=7.1, 4H), 6.41-6.57 (m, 7H), 8.00 (d, J=9.6Hz, 2H), 8.02 (d, J=9.0Hz, 1H), 13.16 (s,3H))及び
２−モノ（４−〔１−エトキシカルボニル−１−メチルエトキシ〕−２−ヒドロキシフェニル）−４，６−ビス（４−〔１−（Ｎ−ヘキシルアミノカルボニル）−１−メチルエトキシ〕−２−ヒドロキシフェニル）−１，３，５−トリアジン（化合物１４）を得た。
【０２００】
実施例１５〜１７：２，４，６−トリス（４−〔１−（Ｎ，Ｎ−ビス−ブチルアミノカルボニル）−１−メチルエトキシ〕−２−ヒドロキシフェニル）−１，３，５−トリアジン（化合物１５）
【０２０１】
【化１２】
0005497077.tif 000015
【０２０２】
ヘキサン中のトリメチルアルミニウム２．０M溶液２１mlを、アルゴン下に、無水ジクロロメタン３５ml中のジブチルアミン５．５ｇ（０．０４２mol）に加えた。１５分後に、２，４，６−トリス（４−〔１−エトキシカルボニル−１−メチルエトキシ−２−ヒドロキシフェニル）−１，３，５−トリアジン（化合物１）１０．５ｇ（０．０１４mmol）を、この反応混合物へ加えた。１日後に、無水キシレン１０mlを加え、ジクロロメタンを留去した。続いて、反応混合物を１３０℃で２日間加熱し、次いで２０％ＨＣｌの１０mlを加えた。反応混合物物を酢酸エチルで抽出し、有機相を硫酸マグネシウムで乾燥した。カラムクラマトグラフィの後に、標題化合物（化合物１５；1ＨＮＭＲ（ＣＤＣｌ3）：0.80 (t, J=7.1Hz, 9H), 0.90 (t, J=7.1Hz, 9H), 1.12-1.4 (m, 24H), 1.71 (s, 27), 3.29-3.35 (m, 6H), 3.50-3.55 (m, 6H), 6.39-6.60 (m, 6H), 8.00-8.02 (m ,3H), 13.24 (s, 3H)）及び
２，４−ビス（４−〔１−エトキシカルボニルー１−メチルエトキシ〕−２−ヒドロキシフェニル）−６−モノ−（４−〔１−Ｎ，Ｎ−ビスブチルアミノカルボニル−１−メチルエトキシ〕−２−ヒドロキシフェニル）−１，３，５−トリアジン（化合物１６；1ＨＮＭＲ（ＣＤＣｌ3）：0.80-1.00 (m, 6H), 1.70 (s, 18H), 1.71 (s, 9H), 3.29-3.35 (m, 2H), 3.49-3.54 (m, 2H), 4.27 (q, J=7.1, 4H), 6.42-6.55 (m, 6H), 8.00 (d, J=9.8Hz, 1H), 8.02 (d, J=9.0Hz, 2H), 13.26 (s, 3H))及び
２−モノ（４−〔１−エトキシカルボニル−１−メチルエトキシ〕−２−ヒドロキシフェニル）−４，６−ビス（４−〔１−（Ｎ,Ｎ−ビス−ブチルアミノカルボニル）−１−メチルエトキシ〕−２−ヒドロキシフェニル）−１，３，５−トリアジン（化合物１７）を得た。
【０２０３】
実施例１８：２，４，６−トリス（４−〔１−オクチルカルボニル−エトキシ〕−２−ヒドロキシフェニル）−１，３，５−トリアジン（化合物１８）
２，４，６−トリス（２，４−ジヒドロキシフェニル）−１，３，５−トリアジン２０３ｇ（０．５０mol）の混合物を、実施例１の方法によりエチルα−ブロモプロピオナート（Fluka、９７％）３．３０molと反応させた。得られたトリスエチルエステルを、実施例３の方法により、ジブチルチンオキシドの存在下にオクタノール（異性体混合物）でエステル交換した。溶媒を留去した後、標題化合物（化合物１８）を、長期放置により結晶する黄色油状物として得た。
【０２０４】
実施例１９：２，４，６−トリス（２−ヒドロキシ−４−（１−エトキシカルボニルプロポキシ）フェニル）−１，３，５−トリアジン
２，４，６−トリス（２，４−ジヒドロキシフェニル）−１，３，５−トリアジン１０．１ｇ（０．０２５mol）を、無水エタノール７０ml中のナトリウムエチラート５．６ｇ（０．０８２５mol）の溶液に加え、この溶液は、赤色に変化した。この混合物を還流温度で加熱した後、エチル２−ブロモブチラート１６．１ｇ（０．０８２５mol）を滴下により加えた。４時間後、混合物を熱いうちに濾過し、溶媒を留去し、残渣を酢酸エチル３５０mlにとった。有機相を、水、水性ＨＣｌ溶液、次いで再び水で洗浄した後、ＭｇＳＯ4を用いて乾燥し、溶媒を留去した。残渣をシリカゲル、ヘキサン／酢酸エチルによるクロマトグラフィに付し、以下の構造を有する化合物（m.p.１０１〜１０５℃）を得た。
【０２０５】
【化１３】
0005497077.tif 000016
【０２０６】
実施例２０：２，４，６−トリス（２−ヒドロキシ−４−（１−オクチルオキシカルボニルプロポキシ）フェニル）−１，３，５−トリアジン
２，４，６−トリス（２−ヒドロキシ−４−（１−エトキシカルボニルプロポキシ）フェニル）−１，３，５−トリアジン１０．１ｇ（０．０２５mol）を、キシレン５０ml中でジブチルチンオキシド１ｇ（０．００４mol）及びオクタノール（異性体混合物）１５．８ml（０．１mol）と一緒に、エタノールが生成しなくなるまで、１０ｈ還流した。次いで、反応混合を冷却し、水で洗浄し、ＭｇＳＯ4を用いて乾燥した。溶媒を留去し、残渣をシリカゲルクロマトグラフィに付し、以下の構造を有する帯黄色樹脂様化合物を得た。
【０２０７】
【化１４】
0005497077.tif 000017
【０２０８】
実施例２１：２，４，６−トリス（２−ヒドロキシ−４−（１−エトキシカルボニルエトキシ）フェニル）−１，３，５−トリアジン
２，４，６−トリス（２，４−ジヒドロキシフェニル）−１，３，５−トリアジン４０．５ｇ（０．１００mol）及び無水Ｋ2ＣＯ3の４２．８ｇ（０．３１０mol）を、ジメチルホルムアミド２５０ml中に５０℃で懸濁した。３０分後に、エチル２−クロロプロピオナート４５．１ｇ（０．３３０mol）を加え、この混合物を更に１４ｈ攪拌した。反応混合物を熱いうちに濾過し、溶媒を真空下で留去した。残渣をジクロロメタン３００mlに溶解し、水、水性ＨＣｌ溶液、次いで再び水で洗浄した後、ＭｇＳＯ4を用いて乾燥し、溶媒を留去した。残渣をシリカゲル、ヘキサン／酢酸エチルによるクロマトグラフィに付し、以下の構造を有する化合物（m.p.１１５〜１２０℃）を得た。
【０２０９】
【化１５】
0005497077.tif 000018
【０２１０】
実施例２２：２，４，６−トリス（２−ヒドロキシ−４−（１−メトキシカルボニルエトキシ）フェニル）−１，３，５−トリアジン
メチルエステルを、実施例２１の方法と類似に製造した（m.p.１４５〜１４７℃）。
【０２１１】
実施例２３：２，４，６−トリス（２−ヒドロキシ−４−（１−オクチルオキシカルボニルエトキシ）フェニル）−１，３，５−トリアジン
２，４，６−トリス（２−ヒドロキシ−４−（１−メトキシカルボニルエトキシ）フェニル）−１，３，５−トリアジン１５．６０ｇ（０．０２３５mol）を、キシレン５０ml中で、ｐ−トルエンスルホン酸モノヒドラート０．４５ｇ（０．００２３５mol）及びオクタノール（異性体混合物）１４．８５ml（０．０９４mol）と一緒に、メタノールが生成しなくなるまで、１０ｈ還流した。反応混合を冷却し、水で洗浄し、ＭｇＳＯ4を用いて乾燥した。溶媒を留去し、残渣をシリカゲルクロマトグラフィに付し、以下の構造を有する帯黄色樹脂様物質を得た。
【０２１２】
【化１６】
0005497077.tif 000019
【０２１３】
実施例２４：Ａ（２，４，６−トリス（２−ヒドロキシ−４−（１−オクチルオキシカルボニルエトキシ）フェニル）−１，３，５−トリアジン）及びＢ（２（２，４−ビス（１−オクチルオキシカルボニルエトキシ）フェニル）−４，６−ビス（２−ヒドロキシ−４−（１−オクチルオキシカルボニルエトキシ）フェニル）−１，３，５−トリアジン）を含む混合物（１００：１〜１：１００）
２，４，６−トリス（２，４−ジヒドロキシフェニル）−１，３，５−トリアジン４０．５ｇ（０．１００mol）及び無水Ｋ2ＣＯ3の４８．３７ｇ（０．３５０mol）を、ジメチルホルムアミド２５０ml中に５０℃で懸濁した。３０分後に、オクチル２−ブロモプロピオナート８８．６１ｇ（０．３５０mol）を加え、この混合物を更に１４ｈ攪拌した。反応混合物を熱いうちに濾過し、溶媒を真空下で留去した。残渣をトルエン３００mlに溶解し、水、水性ＨＣｌ溶液、次いで再び水で洗浄した後、ＭｇＳＯ4を用いて乾燥し、溶媒を留去した。Ａ（実施例２３でのように）及びＢを含む樹脂様生成物を得た。
【０２１４】
【化１７】
0005497077.tif 000020
【０２１５】
Ｂ）使用実施例
実施例Ｂ１：
ａ）含浸：全組成物に関して、下記表に示す添加剤０．５％を、市販の含浸剤（Xylamonn Incolore（商標)；供給者；Sepam）に加えた。
含浸剤は、えぞ松の板（spruce boards）に刷毛により塗布（１回塗布）し、室温２４時間で乾燥した。
ｂ）トップコート：トップコートは、以下成分から調製した：
５３．４８重量部    アルキド樹脂（Jaegalyd Antihydro（商標）、E.Jaeger KG、ホワ
イトスピリッツ（white spirit）中６０％溶液）
１０．６９重量部    チオキソトピー助剤（Jaegalyd Antihydro-Trockner（商標））
１．９２重量部      促進剤（Jaegalyd Antihydro-Trockner（商標））
３３．４４重量部    溶媒（Terlitol（商標））
０．３２重量部      抗はがれ剤（anti-skinnig agent）(Asccin（商標）P、BAYER）
０．１５重量部      抗はがれ剤（anti-skinnig agent）(Luactin（商標）P、BAYER）
【０２１６】
トップコートは、式（１）の新規なＵＶ吸収剤約１．０％及び下記式：
【０２１７】
【化１８】
0005497077.tif 000021
【０２１８】
（立体障害アミンタイプ光安定剤、Ciba Specialty Chemicals）の化合物１．０％（それぞれの場合に結合剤の含量に基づいて）を加えることにより安定化される。比較標本は、これらの安定剤なしで調製した。
【０２１９】
トップコートは、含浸されたエゾ松の板に刷毛（３回）で塗布し、それぞれの塗布後２４時間室温で乾燥した。
【０２２０】
続いて、標本を促進耐候試験：最大光強度３４０nmのＵＶ−Ａランプ；耐候サイクル：５８℃で５時間の光、２２℃で１ｈのスプレーに付した。
【０２２１】
記述した耐候試験の後、色変化ΔＥをＤＩＮ６１７４により測定し；用いた比較は、非安定化含浸剤及び非安定化トップコートである。結果を表３に示した。
【０２２２】
【表３】
0005497077.tif 000022
【０２２３】
実施例Ｂ２：別の標本を、実施例Ｂ１のようにしたが、松材及び異なる含浸剤（Xylophene Multiusages（商標）、Xylocmie）を用い、かつこの含浸剤に２回塗布し、それぞれの場合に室温で２４時間乾燥した。促進耐候試験は、Xenon Weather-o-meter（商標）（CAMcycle: ６０℃で１０２分暴露、１８分暴露／照射４０℃）
２００ｈの耐候試験の後に得たＤＩＮ６１７４での色変化ΔＥを表４に示した。
【０２２４】
【表４】
0005497077.tif 000023
【０２２５】
実施例Ｂ３：２−コートメタル様ペイントの安定化
試験化合物をSolvesso（商標）１００4)の３０ｇに組み込み、以下の組成物（重量部）のクリアコートで試験した。
Synthacry（商標）SC3031)                          ２７．５１
Synthacry（商標）SC3702)                          ２３．３４
Maprenal（商標）6053)                             ２７．２９
ブチルアセタート／ブタノール（３７／８）            ４．３３
イソブタノール                                      ４．８７
Solvesso（商標）１５０4)                            ２．７２
Kristalloal K-305)                                  ８．７４
均一助剤Baysilon（商標）MA6)                        １．２
１００
１）Hoechst AGからのアクリラート樹脂；キシレン／ブタノール（２６／９）中の６５％溶液
２）Hoechst AGからのアクリラート樹脂；Solvesso（商標）１００4)中の７５％溶液
３）Hoechst AGからのメラミン樹脂；イソブタノール中の５５％溶液
４）芳香族炭化水素の混合物（Manufacturer:Esso）；沸点範囲１８２〜２０３℃（Solvesso（商標）１５０）又は１６１〜１７８℃（Solvesso（商標）１００）
５）脂肪族炭化水素の混合物（Manufacturer:Shell）；沸点範囲１４５〜２００３℃
６）Solvesso（商標）１５０4)（Manufacturer:Bayer AG）中の１％
【０２２６】
化合物No. １１の１．５重量％をクリアコートへ加えた；いくつかの試料に、下記式：
【０２２７】
【化１９】
0005497077.tif 000024
【０２２８】
の化合物（化合物４）の０．７％（それぞれの場合に、被覆材料の固型含量に基づいて）を組み込んだ。用いた比較材料は、光安定剤を含まないクリアコートである。
【０２２９】
クリアコートをSolvesso（商標）１００で噴霧粘度に希釈し、調製したアルミニウムパネル（Uniprime（商標）エポキシ、シルバーメタリックベースコ−ト）に噴霧により塗布し、そして着色されたパネルを１３０℃で３０分焼いた。４０〜５０μmの厚さのクリアコート乾燥フィルムを得た。
【０２３０】
次いで、試料をAtlas CorpからのUVCON（商標）耐候試験装置（７０℃でのＵＶ照射４時間及び５０℃での４ｈ凝縮のサイクルでのＵＶＢ−３１３ランプ）中で耐候試験した。
【０２３１】
試料を一定間隔で光沢（ＤＩＮ６７５３０での２０°光沢）及びクラックを試験した。
【０２３２】
本発明により安定化された試料は、非安定化比較試料よリも良好な耐候安定性（光沢保持及びクラックなし）を示した。
【０２３３】
実施例Ｂ４：
実施例Ｂ３を繰り返したが、化合物Ａの０．７％に代えて、下記式：
【０２３４】
【化２０】
0005497077.tif 000025
【０２３５】
の化合物（化合物Ｂ）の１．０％を含むクリアーコート及びペイントで調製し、赤色メタリックベースコートに塗布した。用いた式（Ｉ）の新規な安定剤は下記の表５（化合物番号により同定され、それぞれの場合に被覆材料の固型含量に基づく量）に示されている。
【０２３６】
試料を一定間隔で光沢（ＤＩＮ６７５３０での２０°光沢）及びクラックを試験した；耐候試験の開始する前に、９４の光沢値が測定されている。
結果は、下記表５に示した。
【０２３７】
【表５】
0005497077.tif 000026
【０２３８】
本発明により安定化された試料は、優れた光沢保持及びクラックが生じないことを示した。
【０２３９】
実施例Ｂ５：木材ワニス
トップコートは、以下から調製した：
７３．８０重量部      アルキル樹脂（Jagol PS21(商標)、E.JAEGER KG、１００％）
４．１６重量部        促進剤（Jaeger Antihydro-Trockner（商標））
２０．８０重量部      溶媒（Exxol（商標）D40、EXXON）
０．５２重量部        抗はがれ剤（Exkin 2（商標）EXXON）
０．７２重量部        抗はがれ剤（Lanco Glidd AH（商標）;Lubrizol Coatings 
Additives、Germany）
【０２４０】
塗布は、実施例Ｂ２に記載したように行い；本発明の安定剤の量は、ワニスの固型含量の重量に基づいて１％であった。化合物１１は、メトキシプロパノール中の８５％溶液として組み込んだ。
【０２４１】
促進耐候試験は、Xenon Weather-o-meter（商標）（ＣＡＭ７サイクル）の方法で実施した。
【０２４２】
促進耐候試験８００ｈ後のＤＩＮ６１７４での色変化ΔＥを表６に示した。
【０２４３】
【表６】
0005497077.tif 000027
【０２４４】
実施例Ｂ６：写真材料への組み込み
成分                                    量
ゼラチン                                １２００mg
トリクレシルホスファート                  ５１０mg
硬化剤                                      ４０mg
湿潤剤                                    １００mg
式（Ｉ）の化合物                          ２２５mg
【０２４５】
硬化剤は、２−ヒドロキシ−２，４−ジクロロ−１，３，５−トリアジンのカリウム塩である。湿潤剤は、４，８−ジイソブチルナフタレン−２−スルホン酸ナトリウムである。
【０２４６】
新規な化合物No.１１が用いられたとき、透明な層が得られ、それは、写真記録材料、例えばＵＶフィルター層として適切であった。